(57)【要約】  熱可塑性ポリマー、例えばＰＶＣプラスチゾル又はポリマー樹脂を押出プロセスで発泡させるための化学発泡剤であって、前記化学発泡剤が、少なくとも１種の添加物を含有する機能化微粒子重炭酸塩を含み、好ましくは発熱性発泡剤を排除する発泡剤。添加物は、アビエチン酸、ジヒドロアビエチン酸、ネオアビエチン酸、ロジン酸エステル、又はそれらの混合物を含むなどの、ロジン酸、それらの任意の誘導体、及びそれらの塩；又はそれらの任意の組み合わせからなる群から選択され得る。微粒子重炭酸塩は、少なくとも１種の添加物でのスプレーコーティング、少なくとも１種の添加物との押出又は共粉砕によって好ましくは機能化され得る。機能化微粒子重炭酸塩は、５０重量％〜１００重量％未満の重炭酸塩成分と、０．０２〜５０重量％の添加物とを含んでもよい。機能化微粒子重炭酸塩は、０．１〜５重量％のシリカをさらに含んでもよい。そのような化学発泡剤を含む発泡性ポリマー組成物。発泡性ポリマー組成物を造形する及び加熱する工程を含む、発泡ＰＶＣなどの、発泡ポリマーの製造方法、並びにそのような方法によって得られる発泡ポリマー。【選択図】なし【特許請求の範囲】
【請求項１】
熱可塑性ポリマー前駆体、例えばＰＶＣプラスチゾル又はポリマー樹脂を押出プロセスにおいて発泡させるための化学発泡剤であって、
前記化学発泡剤が機能化微粒子重炭酸塩を含み、
ここで、前記機能化微粒子重炭酸塩が少なくとも１種の添加物を含有し、及び
ここで、前記機能化微粒子重炭酸塩中の前記添加物が、ロジン酸、それの任意の誘導体、それの任意の塩、又はそれらの任意の組み合わせを含み、好ましくはアビエチン酸、ジヒドロアビエチン酸、ネオアビエチン酸、ロジン酸エステル、又はそれらの混合物を含み、より好ましくはアビエチン酸、ジヒドロアビエチン酸、又はそれらの混合物を含む
化学発泡剤。
【請求項２】
前記発泡剤が、発熱性発泡剤である、いかなるさらなる発泡剤も含有しない、又は前記化学発泡剤が、加熱中に窒素ガスを遊離させる化合物を含有しない、又は前記化学発泡剤が、加熱中にアンモニアガスを遊離させる化合物を含有しない、請求項１に記載の化学発泡剤。
【請求項３】
前記機能化微粒子重炭酸塩が、
−  １種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなどの）、若しくはそれの塩；
−  １種以上の石鹸；
−  １種以上のワックス；又は
−  それらの任意の組み合わせ
から選択される；
好ましくは、ポリエチレングリコールなどのポリオキシアルキレン及びそれらの誘導体、ポリ（メタ）アクリレート及びそれらの誘導体、ポリビニルアルコール、多糖類並びにそれらの組み合わせからなる群からより好ましくは選択される少なくとも１種のポリマーから；さらにより好ましくは、ポリビニルアルコール並びにポリエチレングリコールなどのポリオキシアルキレン及びそれらの誘導体からなる群から選択される
少なくとも１種の追加の添加物を含む、請求項１又は２に記載の化学発泡剤。
【請求項４】
前記機能化微粒子重炭酸塩が、少なくとも５０重量％及び１００重量％未満の重炭酸塩成分と、５０重量％以下〜０．０２重量％の前記添加物の少なくとも１種とを含む、請求項１〜３のいずれか一項に記載の化学発泡剤。
【請求項５】
前記機能化微粒子重炭酸塩が、少なくとも６５重量％及び１００重量％未満の前記重炭酸塩成分と、３５重量％以下〜０．０２重量％の前記添加物の少なくとも１種とを含む、請求項１〜４のいずれか一項に記載の化学発泡剤。
【請求項６】
前記機能化微粒子重炭酸塩の粒子が、１μｍ超及び最大でも２５０μｍ、好ましくは最大でも１００μｍ、より好ましくは最大でも６０μｍ、その上より好ましくは最大でも４０μｍ、その上最も好ましくは最大でも２５μｍのＤ５０の粒度分布を有する請求項１〜５のいずれか一項に記載の化学発泡剤。
【請求項７】
前記機能化微粒子重炭酸塩の前記粒子が、最大でも１μｍのＤ５０の粒度分布を有する、請求項１〜５のいずれか一項に記載の化学発泡剤。
【請求項８】
前記機能化微粒子重炭酸塩が、以下のプロセスの少なくとも１つによって：
−  噴霧乾燥（アトマイゼーションとしても知られる）によって、ここで、前記添加物は重炭酸塩含有溶液に溶解しており、
−  エマルジョン若しくは粉末形態での前記添加物との粉砕若しくは共粉砕（ミリング若しくは共ミリングとしても知られる）によって；
−  流動床内でのスプレーコーティング及び噴霧造粒によって、
−  流動床内での噴霧集塊によって、
−  噴霧チリング（例えば、噴霧冷却、噴霧凍結）によって、
−  ローラー圧縮によって、並びに／又は
−  同時混合／押出などの、押出によって
得られ；
任意選択的に、このようにして得られた機能化微粒子重炭酸塩を、その平均粒径を低減するためにミリングにかける工程がこれに続き；好ましくは、前記添加物との粉砕、押出、及び／又は前記添加物でのスプレーコーティングによって得られ；より好ましくは、前記添加物との粉砕及び／又は押出によって得られる、請求項１〜７のいずれか一項に記載の化学発泡剤。
【請求項９】
加熱時にＣＯ２を遊離させる第２化合物をさらに含む、請求項１〜８のいずれか一項に記載の化学発泡剤であって、前記第２化合物が、カルボン酸若しくはポリカルボン酸、それの誘導体（エステルなどの）、又はそれの塩からなる群から選択され、ここで、前記第２化合物が、任意選択的に、前記機能化微粒子重炭酸塩中のものと異なるか又は同じものである少なくとも１種の添加物、好ましくは同じ添加物で機能化されており、及びここで、前記第２化合物が、好ましくは、
−  フマル酸、
−  酒石酸、
−  クエン酸、クエン酸塩（クエン酸水素ナトリウム、クエン酸二ナトリウムなどの）、若しくはクエン酸のエステル；又はそれらの組み合わせ
の少なくとも１つである、化学発泡剤。
【請求項１０】
前記機能化微粒子重炭酸塩が、シリカをさらに含み、好ましくは非晶質シリカを含み、より好ましくは非晶性沈澱シリカを含む、請求項１〜９のいずれか一項に記載の化学発泡剤。
【請求項１１】
ポリマーと、任意選択的に起泡安定剤と、請求項１〜１０のいずれか一項に記載の化学発泡剤とを含む、発泡性ポリマー組成物であって、前記ポリマーが、ＰＶＣ、ポリウレタン、ポリオレフィン、又はポリアミドである組成物。
【請求項１２】
ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から好ましくは選択される、発熱性化学発泡剤をさらに含む、より好ましくはＡＤＣＡを含む、請求項１１に記載の発泡性ポリマー組成物。
【請求項１３】
発泡性ＰＶＣプラスチゾル組成物である、請求項１１又は１２に記載の発泡性ポリマー組成物であって、前記ポリマーがＰＶＣ樹脂を含む組成物。
【請求項１４】
発泡性ＰＶＣプラスチゾル組成物である、請求項１１に記載の発泡性ポリマー組成物であって、前記ポリマーがＰＶＣ樹脂を含み、及び、それが、好ましくはＡＤＣＡ（アゾジカルボンアミド）、ＢＳＨ（ベンゼンスルホニルヒドラジド）、及び／又はＴＳＨ（ｐ−トルエンスルホニルヒドラジド）を含有しない組成物。
【請求項１５】
前記機能化微粒子重炭酸塩を含む請求項１１又は１２に記載の発泡性ポリマー組成物を、前記ポリマーのガラス転移温度Ｔｇよりも上の及び／又は溶融温度Ｔｍよりも上の温度で、１３０秒未満であるゲル化時間の間ＣＯ２ガスを遊離させる及び前記ポリマーを溶融させるのに好適な温度で加熱する工程を含む、ポリマーの製造方法。
【請求項１６】
前記ポリマーが、ＰＶＣ、ポリウレタン、ポリオレフィン、又はポリアミドである、請求項１５に記載の方法によって得られる発泡ポリマー。
【請求項１７】
前記機能化微粒子重炭酸塩と前記ＰＶＣ樹脂とを含む請求項１３又は１４に記載の発泡性ＰＶＣポリマー組成物を、１９０〜２１０℃、好ましくは２００〜２１０℃の温度で、９０秒〜１２０秒のゲル化時間の間ＣＯ２ガスを遊離させる及び前記ＰＶＣポリマーを溶融させるのに好適な温度で加熱して発泡ＰＶＣポリマーを提供する工程を含む、ＰＶＣ発泡ポリマーの製造方法であって、前記発泡性ＰＶＣポリマー組成物が、好ましくは、加熱及び溶融の前に表面上にスプレッドコートされ、並びに前記ＰＶＣ発泡ポリマーが、少なくとも２７０、好ましくは少なくとも２８０、より好ましくは少なくとも３００の膨張比を有する及び／又は０．６ｇ／ｃｍ３未満、好ましくは０．５５ｇ／ｃｍ３未満、より好ましくは最大でも０．５ｇ／ｃｍ３の密度を有する方法。
【請求項１８】
前記機能化微粒子重炭酸塩を含む請求項１３又は１４に記載の発泡性ＰＶＣプラスチゾル組成物を、ゲル化時間の間ＣＯ２ガスを遊離させる及び前記ＰＶＣ樹脂を溶融させるのに好適な温度で加熱する工程を含む、ポリマーの製造方法であって、前記機能化微粒子を含む前記化学発泡剤での前記ゲル化時間が、前記発泡性ＰＶＣプラスチゾル組成物中の全ての他の成分が同じものである、Ｎ２を遊離させる化学発泡剤で得られるゲル化時間未満である方法。
【請求項１９】
請求項１７又は１８に記載の方法によって得られる発泡ＰＶＣ。
【発明の詳細な説明】
【技術分野】
【０００１】
関連出願の相互参照
本出願は、２０１７年７月２０日出願の欧州特許出願第１７１８２３５４．５号、及び２０１８年１月２２日出願の欧州特許出願第１８１５２７２０．１号に対する優先権を主張するものであり、これらの出願の各々の全内容は、あらゆる目的のために参照により本明細書に援用される。
【０００２】
連邦支援研究又は開発に関する陳述
該当なし
【０００３】
本発明は、添加物を含有する機能化微粒子重炭酸塩に関する。本発明はまた、ＰＶＣプラスチゾルなどの、それを含有する発泡性組成物に、及び熱可塑性発泡ポリマー、特に発泡ＰＶＣを製造するためのその使用／方法に関する。
【背景技術】
【０００４】
ポリマーフォームは、我々の近代世界において実質的にどこでも見いだされ、ファストフードの使い捨てパッケージング、家具のクッション材及び絶縁材料などの多種多様の用途に使用されている。
【０００５】
ポリマーフォームは、フォームを形成するために一緒に混合された固相と気相とで構成されている。２つの相を速やかに組み合わせることによって、発泡と、クローズドセル構造かオープンセル構造かのいずれかとして知られる、気泡かガストンネルかのいずれかがその中に組み込まれたポリマーマトリックスの形成とをもたらす。クローズドセルフォームは一般により硬質であり、一方、オープンセルフォームは通常柔軟性がある。
【０００６】
フォームで使用されるガスは、発泡剤と称され、化学発泡剤か物理発泡剤かのいずれかであってもよい。化学発泡剤は、プロセスにおいて反応に関与するか又は分解し、ガスを放つ化学物質である。物理発泡剤は、発泡プロセスにおいて化学的に反応せず、それ故マトリックスを形成するポリマーに不活性であるガスである。
【０００７】
ポリ塩化ビニル（ＰＶＣ）又はポリオレフィン（ＰＯ、ＰＥ、ＰＰ）、スチレン系樹脂（ＰＳ、ＡＢＳ、ＡＳＡ、ＳＡＮ）並びに天然ゴム及びニトリルブタジエンゴム（ＮＢＲ）又はクロロプレンゴム（ＣＲ）などの合成ゴムなどの、熱可塑性材料の加工のために、化学発泡剤が数十年間使用されている。化学発泡剤は、発泡熱可塑性ポリマーの製造における添加物である。化学発泡剤は、室温で安定であるが、ポリマーの加工中の高温でガスを発生しながら分解する。このガスは、フォーム構造を熱可塑性ポリマーに生み出す。化学発泡剤は、発泡壁紙、人造皮革、床及び壁被覆材、カーペット裏地、断熱材、絶縁シーラント、履物、自動車構成部品、ケーブル絶縁材、及び包装材料の製造などの多種多様の用途に使用されている。
【０００８】
確立された発泡剤は、アゾジカルボン酸ジアミド（アゾジカルボンアミド、ＡＤＣ、ＡＤＣＡ、ＣＡＳ  Ｎｏ．１２３−７７−３）、スルホンヒドラジド  ４，４’−オキシビス（ベンゼンスルホニルヒドラジド）（ＯＢＳＨ、ＣＡＳ  Ｎｏ．８０−５１−３）及びｐ−トルエンスルホニルヒドラジド（ＴＳＨ、ＣＡＳ  Ｎｏ．１５７６−３５−８）などの発熱性発泡剤と、重炭酸ナトリウム（ＳＢＣ、ＮａＨＣＯ３、ＣＡＳ  Ｎｏ．１４４−５５−８）のような、炭酸塩並びにクエン酸及びそのエステルなどの吸熱性発泡剤とである。
【０００９】
数年来、アゾジカルボンアミド（ＡＤＣＡ）は、セル状熱可塑性樹脂及びゴム用途に使用するための最も効果的な、且つ、広く使用される化学発泡剤の１つである（例えばＤＥ−ＡＳ  １  ０３７  ７００号明細書を参照されたい）。アゾジカルボンアミドは、加熱時に分解して、窒素及び一酸化炭素から主としてなる、大容積のガスを与える。これらの分解生成物は、収縮の少ない微細な及び一様なセル構造化フォームを生み出すために好適であり、その特性は、可塑化ＰＶＣ（Ｐ−ＰＶＣ）又はゴムフォームなどのソフトフォームの製造において基本的である。アゾジカルボンアミドの分解温度は、好適な活性化剤（分解開始剤）の添加によって２００〜２２０℃から１２５℃ほどに低くまで下げることができるが、有用な分解速度は、通常、１４０℃以上で達成されるにすぎない。活性化剤つまり分解開始剤は、発泡剤の分解温度及びガス放出の速度に影響を及ぼすために使用される、当該技術分野で公知の添加剤である。
【００１０】
アゾジカルボンアミドは、熱可塑性材料の加工挙動を改善するために及び最終製品を最適化するために、他の化学発泡剤と組み合わせられ得る。例えば、発泡異形材又はシートなどのセル状硬質ＰＶＣ（Ｕ−ＰＶＣ；可塑剤を添加することによるポリマーの軟化なしの）用途において、ＡＤＣＡは、許容できる技術的性能のフォーム構造を製造するために重炭酸ナトリウムと組み合わせて使用され得る（英国特許第２３１４８４１号明細書）。メルトレオロジー、フォーム構造に関する加工及び需要の相違のために、この技術は、可塑化された、軟質ＰＶＣ及びＰＶＣプラスチゾル加工に移転することができない。
【００１１】
しかしながら、プラスチックにおける発泡剤としてのアゾジカルボンアミドは、食品と直接接触することを意図されるプラスチック物品の製造に対して、欧州連合では２００５年８月以降禁止されている（発泡剤としてのアゾジカルボンアミドの使用の一時停止に関する指令２００２／７２／ＥＣを改正する２００４年１月６日の委員会指令（ＣＯＭＭＩＳＳＩＯＮ  ＤＩＲＥＣＴＩＶＥ  ２００４／１／ＥＣ  ｏｆ  ６  Ｊａｎｕａｒｙ  ２００４  ａｍｅｎｄｉｎｇ  Ｄｉｒｅｃｔｉｖｅ  ２００２／７２／ＥＣ  ａｓ  ｒｅｇａｒｄｓ  ｔｈｅ  ｓｕｓｐｅｎｓｉｏｎ  ｏｆ  ｔｈｅ  ｕｓｅ  ｏｆ  ａｚｏｄｉｃａｒｂｏｎａｍｉｄｅ  ａｓ  ｂｌｏｗｉｎｇ  ａｇｅｎｔ”．）欧州連合の官報（Ｏｆｆｉｃｉａｌ  Ｊｏｕｒｎａｌ  ｏｆ  ｔｈｅ  Ｅｕｒｏｐｅａｎ  Ｕｎｉｏｎ．２００４−０１−１３））。
【００１２】
さらに、２０１２年１２月に、欧州化学物質庁（Ｅｕｒｏｐｅａｎ  Ｃｈｅｍｉｃａｌｓ  Ａｇｅｎｃｙ）（ＥＣＨＡ）は、ＡＤＣＡの将来使用を限定する又は制限するであろう、リーチ規制（Ｒｅａｃｈ  Ｒｅｇｕｌａｔｉｏｎ）の第５７及び５９条の下での同庁の非常に高い懸念の物質（ＳＶＨＣ）の候補リスト（Ｃａｎｄｉｄａｔｅｓ  Ｌｉｓｔ  ｏｆ  Ｓｕｂｓｔａｎｃｅｓ  ｏｆ  Ｖｅｒｙ  Ｈｉｇｈ  Ｃｏｎｃｅｒｎ）（ＳＶＨＣ）にアゾジカルボンアミドが含められるべきであったと発表した。それ故、とりわけ発泡ＰＶＣでの用途向けに、同じ有益な性能を有するＡＤＣＡの代替品が必要とされている。
【００１３】
最も頻繁に使用される発泡剤、ＡＤＣＡが、例えばポリマー調合物におけるそのような添加剤の安全な及び持続可能な使用に関する高い懸念のために課題にますます直面しつつある場合に、ＡＤＣＡの好適な代替品を見いだすことへの要求は増加すると予期されるであろう。いずれにせよ、規制がそれほど厳しくない地域について、コスト効率の高い、エコに優しい発泡剤代替品でのＡＤＣＡの部分又は完全置換は、最終使用者の持続可能性戦略のための手段を提供するであろうし、懸念の高いものと見なされるそのような物質を段階的に廃止する全体的な流れと合致する。
【００１４】
可能な代替解決策は、スルホニルヒドラジド及び炭酸塩のクラスによって提供されるが、これらの物質は、発泡剤として使用される場合に、とりわけ可塑化、軟質ＰＶＣでの用途向けに使用される場合に幾つかの不利点を示す。
【００１５】
ｐ−トルエンスルホニルヒドラジド（ＴＳＨ）は、硬質の及び可塑化ＰＶＣの加工にとって低すぎると考えられる、約１０５℃の温度で分解し始める。４，４’−オキシビス（ベンゼンスルホニルヒドラジド）（ＯＢＳＨ）もまた、分解時に窒素を放出するが、ガス発生特性は、アゾジカルボンアミドのそれと異なる。ＯＢＳＨの分解点よりも上の温度で、窒素放出は速いが、アゾジカルボンアミドと比べて異なる温度で起こる。約１５５℃の絶対製品分解温度よりも下では、分解、したがってガス放出は遅い。さらにＯＢＳＨは、分解生成物及び生成する発泡最終物品が、１８０℃よりも高い典型的なＰ−ＰＶＣ加工温度で意図せぬ茶色っぽい変色を有するという不利点を有する。
【００１６】
重炭酸ナトリウムなどの炭酸塩は、分解時に窒素を遊離させないが、二酸化炭素及び場合により水を遊離させる。ポリマーへのその高い溶解性は二酸化炭素に典型的であるが、それは、とりわけ可塑化ＰＶＣ用途において、窒素よりも迅速にポリマーマトリックスから透過し出て、それを発泡剤としてあまり効率的ではないものにする。炭酸塩は、一般に、収縮の少ない微細な及び一様なセル構造のソフトフォームの製造にとって有用ではない。重炭酸ナトリウム、化学発泡剤として使用される炭酸塩の最も一般的な代表物は、ＡＤＣＡ及びＯＢＳＨの両方と比較して、より幅広い温度範囲にわたって起こる、遅い分解及びガスの放出を有する。重炭酸ナトリウムの分解温度は、クエン酸によって影響を受け得る。
【００１７】
重炭酸ナトリウム粒子及び重炭酸カリウム粒子などの、アルカリ金属重炭酸塩粒子は、当技術分野で公知である。これらの製品は、それらを興味深いものとする数多くの特性を有し、医薬産業、飼料及び食品産業などの、幾つかの技術分野において、洗剤において、並びに非鉄金属の処理において広く使用されている。
【００１８】
重炭酸塩粒子を製造するための最も一般的な方法は、対応するアルカリ金属（例えば炭酸ナトリウム若しくは炭酸カリウム）の溶液又は対応するアルカリ金属の水酸化物の溶液の二酸化炭素での炭素化による結晶化である。重炭酸塩溶液の制御された冷却によって、又はそのような溶液の溶媒を蒸発させることによって、重炭酸塩を結晶化させることもまた一般的である。
【００１９】
アルカリ金属重炭酸塩粒子の工業的な使用のためには、粒子の特定の特性、例えば、それらの嵩密度（注ぎ嵩密度）又は安息角の制御が必要とされる。嵩密度などの、これらのパラメータを制御するためのいくつかの方法は、当技術分野で公知である。例えば、米国特許第５，４１１，７５０号明細書は、７０〜５００ｋｇ／ｍ３の嵩密度の炭酸水素ナトリウム粉末の製造方法を開示している。粒子は、添加物としてのアルカリ金属塩と一緒の重炭酸塩の希薄水溶液を噴霧乾燥することによって調製される。国際公開第２０１４／０９６４５７号パンフレットは、１〜１０重量％の重炭酸ナトリウムと、マグネシウム塩、アルキルベンゼンスルホン酸ナトリウム、及び大豆レシチンからなる群から選択される添加物とを含む水溶液の噴霧乾燥による、重炭酸ナトリウム粒子の製造方法を開示している。
【００２０】
上述の非アゾジカルボンアミド発泡剤は、良好な発泡剤の予期される要件プロフィールを満たすことができないし、この点において改善が必要とされる。
【発明の概要】
【００２１】
本発明の態様は、発泡ＰＶＣ、ポリウレタン、ポリアミド、ポリオレフィンなどの、特に発泡熱可塑性材料の製造のための、ポリマー製造における非アゾジカルボンアミド発泡剤として有利に使用することができる、機能化微粒子重炭酸塩を提供する。
【００２２】
本発明の一態様は、機能化微粒子重炭酸塩及び
−  熱可塑性ポリマー、又は
−  押出プロセスにおいてポリマー樹脂
を発泡させるための化学発泡剤としてのその使用に関する。
【００２３】
機能化微粒子重炭酸塩中の添加物は、ロジン酸、それの任意の誘導体、それの塩、又はそれらの任意の組み合わせを含むか又はそれらからなる。
【００２４】
ロジン酸の好適な誘導体は、例えば、ロジンのＣ１〜２５アルキルエステル、グリセロールロジンエステル、ペンタエリスリトールロジンエステル、又はそれらの組み合わせなどの、１種以上のロジン酸エステルからなり得るか又はそれらを含んでもよい。ロジン酸の他の好適な誘導体は、水素化ロジン酸、ロジン酸の二量体、又は重合ロジンさえを含んでもよい。ロジン酸の好ましい誘導体は、ジヒドロアビエチン酸、好ましくは少なくとも５０重量％のジヒドロアビエチン酸を含んでもよい。
【００２５】
機能化微粒子重炭酸塩中のロジン酸添加物は、好ましくは、アビエチン酸、ジヒドロアビエチン酸、ネオアビエチン酸、ロジン酸エステル、又はそれらの混合物を含み、より好ましくは、アビエチン酸、ジヒドロアビエチン酸、又はそれらの混合物を含む。
【００２６】
いくつかの実施形態において、機能化微粒子重炭酸塩は、
−  １種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなどの）、若しくはそれの塩；
−  １種以上の石鹸；
−  １種以上のワックス；又は
−  それらの任意の組み合わせ
から選択され；
好ましくは、ポリエチレングリコールなどのポリオキシアルキレン及びそれらの誘導体、ポリ（メタ）アクリレート及びそれらの誘導体、ポリビニルアルコール、多糖類並びにそれらの組み合わせからなる群からより好ましくは選択される少なくとも１種のポリマーから；さらにより好ましくは、ポリビニルアルコール並びにポリエチレングリコールなどのポリオキシアルキレン及びそれらの誘導体から選択される
少なくとも１種の追加の添加物（ロジン酸、それの任意の誘導体、それの塩、又はそれらの組み合わせ以外の）をさらに含んでもよい。
【００２７】
いくつかの実施形態において、機能化重炭酸塩は、シリカをさらに含んでもよい。シリカは、機能化重炭酸塩のための加工助剤、アンチケーキング剤及び／又は流動助剤として使用され得る。シリカは非晶質（及び非結晶性）形態にあることが推奨される。好ましくは、機能化重炭酸塩中のシリカは、非晶質沈澱シリカである。機能化重炭酸塩は、機能化重炭酸塩の全組成物を基準として少なくとも０．１重量％、好ましくは少なくとも０．２重量％、より好ましくは少なくとも０．５重量％のシリカを含んでもよい。機能化重炭酸塩は、５重量％以下のシリカ、好ましくは４重量％以下のシリカ、より好ましくは３重量％以下のシリカを含むことが推奨される。
【００２８】
機能化微粒子重炭酸塩は、前記添加物の存在下での噴霧乾燥重炭酸塩粒子、又は前記添加物の存在下での共ミリングされた（ｃｏ−ｍｉｌｌｅｄ）重炭酸塩粒子であっても、又は流動床において添加物でコートされても、又は流動床において添加物とともに造粒されても、又は押出装置において添加物でコートされてもよい。
【００２９】
機能化微粒子重炭酸塩は、少なくとも５０重量％及び１００重量％未満の重炭酸塩成分と、５０重量％〜０．０２重量％の前記添加物の少なくとも１種とを含んでもよい。機能化微粒子重炭酸塩は、少なくとも６５重量％及び１００重量％未満の重炭酸塩成分と、３５重量％〜０．０２重量％の前記添加物の少なくとも１種とを含んでもよい。機能化微粒子重炭酸塩は、少なくとも７５重量％及び１００重量％未満の重炭酸塩成分と、２５重量％〜０．０２重量％の前記添加物の少なくとも１種とを含んでもよい。機能化微粒子重炭酸塩は、少なくとも９０重量％及び１００重量％未満の重炭酸塩成分と、１０重量％〜０．０２重量％の前記添加物の少なくとも１種とを含んでもよい。任意選択的に、機能化重炭酸塩は、０．１重量％〜５重量％又は０．２重量％〜４重量％又は０．５重量％〜３重量％のシリカ、好ましくは非晶質シリカ、より好ましくは非晶質沈澱シリカをさらに含んでもよい。
【００３０】
本発明の別の態様は、押出プロセスにおいて熱可塑性ポリマー、例えばＰＶＣプラスチゾル又はポリマー樹脂を発泡させるための化学発泡剤であって、前記化学発泡剤が機能化微粒子重炭酸塩を含み、ここで前記機能化微粒子重炭酸塩が少なくとも１種の添加物を含有する化学発泡剤に関する。
【００３１】
好ましい実施形態において、化学発泡剤は吸熱性である。
【００３２】
好ましい実施形態において、化学発泡剤は、発熱性である発泡剤を含有しない。
【００３３】
好ましい実施形態において、化学発泡剤は、発泡ポリマーがそのような化学発泡剤を使用して製造される場合に加熱中に窒素ガス及び／又はアンモニアを遊離させるであろう発泡剤を含有しない。
【００３４】
最も好ましい実施形態において、化学発泡剤は、機能化微粒子重炭酸ナトリウムを含むか又はそれからなる。
【００３５】
いくつかの実施形態において、化学発泡剤は、加熱時にＣＯ２を遊離させる第２化合物であって、前記第２化合物が、カルボン酸若しくはポリカルボン酸、それの誘導体（エステルなどの）、又はそれの塩からなる群から選択される第２化合物をさらに含む。第２化合物は、
−  フマル酸、
−  酒石酸、
−  クエン酸、クエン酸塩（クエン酸水素ナトリウム、クエン酸二ナトリウムなどの）、若しくはクエン酸のエステル；又は
−  それらの組み合わせ
の少なくとも１つを含んでも又はそれであってもよい。
第２化合物は、機能化微粒子重炭酸塩中に使用されるものと異なる又は同じものである少なくとも１種の添加物で機能化され得る。
【００３６】
本発明の別の態様は、発泡剤としての機能化微粒子重炭酸塩を含む発泡性ポリマー組成物であって、前記機能化微粒子重炭酸塩が少なくとも１種の添加物を含有する組成物に関する。
【００３７】
いくつかの実施形態において、発泡性ポリマー組成物は、第１吸熱性発泡剤としての機能化微粒子重炭酸塩と、第２吸熱性発泡剤としてのカルボン酸若しくはポリカルボン酸、それのエステル、又はそれの塩とを含む。カルボン酸若しくはポリカルボン酸、それのエステル、又はそれの塩もまた機能化され得る。機能化微粒子重炭酸塩及び機能化カルボン酸若しくはポリカルボン酸、それのエステル、又はそれの塩は、一緒に又は別々に機能化され得る。
【００３８】
特定の実施形態において、発泡性ポリマー組成物は、発泡ポリマーがそのような発泡性組成物から製造される場合に、加熱中に窒素ガス及び／又はアンモニアを遊離させるであろう発泡剤を含有しない。
【００３９】
いくつかの実施形態において、発泡性ポリマー組成物は、発熱性発泡剤を含有しない。
【００４０】
ポリマー樹脂の発泡（プラスチゾル又は押出プロセス）中に、非機能化重炭酸ナトリウムの粒子が発泡剤として使用される場合、重炭酸塩の速い分解のために、ガス放出が予期されるよりも早く起こることが観察された。特有の添加物でのコーティングによる、造粒による、及び／又はカプセル化による重炭酸塩粒子の機能化は、小さい（いくつかはナノサイズであってもよい）及び大きい（いくつかはミクロンサイズであってもよい）、様々な重炭酸塩粒径を有する場合に、熱分解を遅らせる、不活性バリアでの重炭酸塩粒子の保護を高めることが分かった。
【００４１】
本発明のこの態様による機能化微粒子重炭酸塩は、好ましくは、少なくとも１種の添加物で機能化されている微粒子重炭酸ナトリウムである。この機能化微粒子重炭酸ナトリウムは、同等サイズの非機能化微粒子重炭酸ナトリウムと比べると膨張の改善された特性を示す。「非機能化微粒子重炭酸ナトリウム」は、機能化微粒子重炭酸ナトリウムの製造において使用される添加物なしで製造された微粒子重炭酸ナトリウムと定義される。発泡性ポリマー組成物中の機能化微粒子重炭酸ナトリウムは、ポリマーのガラス転移温度Ｔｇよりも上の及び／又は溶融温度Ｔｍよりも上の温度でのゲル化の時間を低減し得る。例えばＰＶＣプラスチゾルについて、ポリマーのガラス転移温度Ｔｇよりも上の及び／又は溶融温度Ｔｍよりも上の温度でのゲル化時間は、９０秒未満、好ましくは８０秒以下、又は７０秒以下、又はより好ましくは６０秒以下であり得る。
【００４２】
ポリマーの製造方法は、機能化微粒子重炭酸塩を含む発泡性ポリマー組成物を、ポリマーのガラス転移温度Ｔｇよりも上の及び／又は溶融温度Ｔｍよりも上の温度で、１３０秒未満であるゲル化時間の間ＣＯ２ガスを遊離させる及びポリマーを溶融させるのに好適な温度で加熱する工程を含み得る。
【００４３】
ＰＶＣポリマーの製造方法のいくつかの実施形態について、発泡性ポリマー組成物が加熱される場合、発泡ＰＶＣポリマーを提供するために機能化微粒子重炭酸ナトリウムからＣＯ２ガスを遊離させる及びＰＶＣポリマーを溶融させるのに好適な温度は、９０〜１２０秒のゲル化時間の間、１９０〜２１０℃、好ましくは２００〜２１０℃であってもよい。
【００４４】
発泡性ポリマー組成物が加熱及びポリマー溶融前に表面上にスプレッドコートされる場合、発泡ポリマーは、少なくとも２７０、好ましくは少なくとも２８０、より好ましくは少なくとも３００の膨張比を有し得る及び／又は０．６ｇ／ｃｍ３未満、好ましくは０．５５ｇ／ｃｍ３未満、より好ましくは最大でも０．５ｇ／ｃｍ３の密度を有する。膨張比は、その層がオーブン中でゲル化の間加熱されるときに発泡性ポリマー組成物のスプレッドコーテッド層の初期厚さで割った最終厚さの比に基づいて計算される。
【００４５】
機能化重炭酸ナトリウム粒子は、重炭酸ナトリウムを含有する溶液から又は固体重炭酸ナトリウム粒子から直接に少なくとも１種の添加物の存在下で製造される。機能化微粒子重炭酸塩中の添加物は、ロジン酸、それの任意の誘導体、それの塩、又はそれらの任意の組み合わせを含むか又はそれらからなる。
【００４６】
機能化微粒子重炭酸塩は、以下のプロセスの少なくとも１つによって：
−  噴霧乾燥（アトマイゼーションとしても知られる）によって、ここで、添加物は重炭酸塩含有溶液に溶解しており、
−  エマルジョン若しくは粉末形態での添加物との粉砕若しくは共粉砕（ミリング若しくは共ミリングとしても知られる）によって；
−  流動床内でのスプレーコーティング及び噴霧造粒によって、
−  流動床内での噴霧集塊（ｓｐｒａｙ  ａｇｇｌｏｍｅｒａｔｉｏｎ）によって、
−  噴霧チリング（例えば、噴霧冷却、噴霧凍結）によって、
−  ローラー圧縮によって、
並びに／又は
−  同時混合／押出などの、押出によって
得ることができる。
【００４７】
このリストからの１つ以上の方法が除外され得ることは理解されるべきである。
【００４８】
好ましい実施形態において、機能化微粒子重炭酸塩は、以下のプロセスの少なくとも１つによって：
−  エマルジョン若しくは粉末形態での添加物との粉砕若しくは共粉砕（ミリング若しくは共ミリングとしても知られる）によって；
−  流動床内でのスプレーコーティング及び噴霧造粒によって、
並びに／又は
−  同時混合／押出などの、押出によって
得ることができる。
【００４９】
より好ましい実施形態において、機能化微粒子重炭酸塩は、以下のプロセスの少なくとも１つによって：
−  エマルジョン若しくは粉末形態での添加物との粉砕若しくは共粉砕（ミリング若しくは共ミリングとしても知られる）によって；
及び／又は
−  同時混合／押出などの、押出によって
得ることができる。
【００５０】
少なくとも１つの前記プロセスによって得られる機能化微粒子重炭酸塩は、さらに、その平均粒径を低減するためにミリングにかけられてもよい。
【００５１】
任意の追加の添加物での微粒子重炭酸塩の機能化方法は、ロジン酸、それの任意の誘導体、それの塩、及びそれらの任意の組み合わせからなる群から選択される添加物で同じ微粒子重炭酸塩を機能化するために用いられる方法と同じものであっても異なるものであってもよい。
【００５２】
機能化微粒子重炭酸塩は、優れたＣＯ２放出特性を示す。ＴＧＡ分析によって測定されるように、機能化微粒子重炭酸塩の最大損失温度は、好ましくは、添加物を使わない非機能化重炭酸塩よりも高い。機能化微粒子重炭酸塩のＣＯ２放出は、典型的には、少なくとも１３０℃の温度で、好ましくは少なくとも１３５℃の温度で、より好ましくは少なくとも１４０℃の温度で、さらにより好ましくは少なくとも１４５℃の温度で、特に好ましくは少なくとも１５５℃の温度でその最大値を有する。
【００５３】
ＤＳＣ熱分析によって測定されるように、機能化微粒子重炭酸塩の最大ピーク温度は、好ましくは、添加物を使わない非機能化重炭酸塩よりも高い。機能化微粒子重炭酸塩のＤＳＣ最大ピーク温度は、少なくとも１４０℃、好ましくは少なくとも１４５℃、より好ましくは少なくとも１５０℃、さらにより好ましくは少なくとも１５５℃の温度で、特に好ましくは少なくとも１６０℃であり得る。
【発明を実施するための形態】
【００５４】
定義
ある要素若しくは組成物が、列挙された要素若しくは構成要素のリストに含まれる及び／又はリストから選択されると記されている、本記述では、本明細書で明示的に企図される関連実施形態において、その要素若しくは構成要素は、個別の列挙された要素若しくは構成要素の任意の１つでもあることができるか、又は明示的にリストアップされた要素若しくは構成要素の任意の２つ以上からなる群から選択することもできることが理解されるべきである。
【００５５】
さらに、本明細書に記載される装置、プロセス又は方法の要素及び／又は特徴は、本明細書において明示的であるか暗示的であるかに関わらず、本教示の範囲及び開示から逸脱することなく様々なやり方で組み合わせることができることが理解されるべきである。
【００５６】
用語「熱可塑性材料」は、特定の温度よりも上で柔軟に又は成形可能になり、そのため熱分解温度よりも下の高温で流動することができ、冷却すると固体状態に戻るポリマーを意味するものとする。ポリマーは、ホモポリマー及びコポリマーを含む、同じ又は異なるタイプのモノマーを反応させること（すなわち重合させること、縮合）によって調製される高分子化合物である。熱可塑性材料は、連鎖重合、重付加及び／又は重縮合によって製造される。
【００５７】
用語「機能化微粒子重炭酸塩」は、好ましくは同じ粒子内に、重炭酸塩と添加物とを含む粒子と定義するとして理解されるべきである。例えば、添加物が重炭酸塩上に層若しくはコーティングを形成してもよいし、又は重炭酸塩が添加物上に層若しくはコーティングを形成してもよい。或いは又はさらに、添加物が重炭酸塩のマトリックス内に埋め込まれてもよいし、又は逆もまた同様である。重炭酸塩と添加物とを含む粒子は、より小さい粒子の集塊であってもよいし、又は構成要素の１つの小さい粒子が、他の構成要素のより大きい粒子（若しくはより大きい複数粒子）へと塊になってもよい。好ましくは、用語「機能化微粒子重炭酸塩」には、それが液体形態にあるか粒子の形態にあるかに関わらず、重炭酸塩と少なくとも１種の添加物との単なる混合物は含まれない。
【００５８】
用語「機能付与添加物」は、本明細書で用いるところでは、この添加物が重炭酸ナトリウムと調合された場合に、重炭酸ナトリウム単独（添加物なし）と比べて、重炭酸ナトリウムの少なくとも１つのＣＯ２放出特性を改善することができる化合物を言う。例えば、機能付与添加物は、本出願の実施例５４に従って測定される、機能化微粒子重炭酸塩ＣＯ２放出開始温度及び／又はＣＯ２放出最大温度を上げることができる。
【００５９】
用語「含む」は、「から本質的になる」及び「からなる」を包含する。
【００６０】
用語「熱可塑性材料」、「ポリマー」及び「ＰＶＣ」に関連した用語「発泡した」は、加工中の化学発泡剤の熱分解及び／又は化学反応からのガス発生によって形成されるセル状構造のそのような材料、ポリマー、又はＰＶＣを意味するものとする。
【００６１】
用語「ｐｐｍ」は、重量で表される、百万当たりの部（例えば、１ｐｐｍ＝１ｍｇ／ｋｇ）を意味する。
【００６２】
用語「ｐｃｒ」は、樹脂の重量部（例えば、８０ｐｃｒの添加物＝樹脂の１００ｇ当たり８０ｇの添加物）を意味する。
【００６３】
記号「％」又は「重量％」は、特に明記しない限り、「重量パーセント」を意味する。
【００６４】
用語「粉末」は、ミルにかけられた（粉砕された）、押し出された、又は噴霧乾燥された固体粒子からなるコンパウンドを意味するものとする。
【００６５】
用語「発熱性発泡剤」は、その分解中に熱を発生する化学物質を定義する。発熱性発泡剤は、典型的には、狭い温度範囲で速い分解を受ける。一般的に言えば、発熱性化学発泡剤は、主な発泡ガスとしてＮ２を与える（発生ガスの５０容積％超がＮ２である）それらの化学物質と関連している。しかし、他の少量のガスが発熱性化学発泡剤の分解から生成し得る。これらの他の少量のガスには、一酸化炭素、同様に少量（５容積％未満）のアンモニア、及び／又はＣＯ２が含まれ得る。
【００６６】
用語「吸熱性発泡剤」は、その分解中に熱を吸収する化学物質を定義する。吸熱性発泡剤は、典型的には、温度及び時間の両方の観点からより幅広い分解範囲を有する。ほとんどの吸熱性化学発泡剤は、主な発泡ガスとしてＣＯ２を発生させる（発生ガスの５０容積％超がＣＯ２である）。
【００６７】
本発明の一態様による機能化微粒子重炭酸塩のＣＯ２放出特性は、温度に依存する試料の重量損失を測定する、機能化微粒子重炭酸塩試料の熱重量分析（ＴＧＡ）を行うことによって決定することができる。ＣＯ２放出特性は、温度に依存する重量損失についての微分値によって特徴付けられる。ＣＯ２放出開始温度は、重量損失についての微分値が上がり始める温度である。ＣＯ２放出最大温度は、重量減少についての微分値が最大である温度である。典型的には、加熱は、１０℃／分の速度で３０℃〜２５０℃で行われる。熱重量分析は、例えば、ＳＴＤ  Ｑ６００  Ｖ２０．９  Ｂｕｉｌｄ  ２０熱重量分析機器（ＴＡ  Ｉｎｓｔｒｕｍｅｎｔｓにより提供される）において行うことができる。
【００６８】
複数の要素には、２つ以上の要素が含まれる。
【００６９】
語句「Ａ及び／又はＢ」は、次の選択：要素Ａ；又は要素Ｂ；又は要素ＡとＢとの組み合わせ（Ａ＋Ｂ）を指す。語句「Ａ及び／又はＢ」は、Ａ及びＢの少なくとも１つと同等である。語句「Ａ及び／又はＢ」は、Ａ及びＢの少なくとも１つと同じである。
【００７０】
ｎ≧３の語句「Ａ１、Ａ２、…、及び／又はＡｎ」には、次の選択：任意の単一要素Ａｉ（ｉ＝１、２、…ｎ）；又はＡ１、Ａ２、…、Ａｎから選択される２〜（ｎ−１）個の要素の任意の部分的な組み合わせ、又は全ての要素Ａｉ（ｉ＝１、２、…ｎ）の組み合わせが含まれる。例えば、語句「Ａ１、Ａ２、及び／又はＡ３」は、次の選択：Ａ１；Ａ２；Ａ３；Ａ１＋Ａ２；Ａ１＋Ａ３；Ａ２＋Ａ３；又はＡ１＋Ａ２＋Ａ３を言う。
【００７１】
本明細書において、最下限、若しくは最上限によって、又は最下限及び最上限によって規定される、変数についての値の範囲の記述はまた、変数が、最下限を除く、若しくは最上限を除く、又は最下限及び最上限を除く値範囲内で、各々、選択される実施形態を含む。
【００７２】
本明細書において、同じ変数についての値の幾つかの連続する範囲の記述はまた、その変数が、その連続する範囲中に含まれる任意の他の中間範囲において選択される実施形態の記述を含む。したがって、例示目的のために、「要素Ｘは一般に少なくとも１０、有利には少なくとも１５である」と述べられている場合、本記述はまた、新たな最小値を１０〜１５の間で選択することができる、例えば：「要素Ｘが少なくとも１１である」、又はまた、「要素Ｘが少なくとも１３．７４である」などの別の実施形態を含み；１１又は１３．７４は、１０〜１５の間に含まれる値である。同様に例示目的のために、「要素Ｘは一般に最大でも１５、有利には最大でも１０である」と示されている場合、本記述はまた、新たな最大値を１０〜１５の間で選択することができる別の実施形態を含む。
【００７３】
ある要素若しくは組成物が、列挙された要素若しくは構成要素のリストに含まれる及び／又はリストから選択されると記されている、本記述では、本明細書で明示的に企図される関連実施形態において、その要素若しくは構成要素は、個別の列挙された要素若しくは構成要素の任意の１つであることもできるか、又は明示的にリストアップされた要素若しくは構成要素の任意の２つ以上からなる群から選択することもできることが理解されるべきである。
【００７４】
例えば、ある実施形態において、要素の群からのある要素の選択が記述されている場合、以下の実施形態：
−  その群からの２つ以上の要素の選択、
−  １つ以上の要素が除去されている要素の群からなる要素の部分群からのある要素の選択
もまた明示的に記述されている。
【００７５】
本明細書での単数形「１つ（ａ）」又は「１つ（ｏｎｅ）」の使用は、特に明記しない限り複数形を含む。
【００７６】
さらに、用語「約（ａｂｏｕｔ）」又は「約（ｃａ．）」が定量値の前に用いられる場合、本教示はまた、特に明記しない限り、具体的な定量値自体を含む。本明細書で用いるところでは、用語「約（ａｂｏｕｔ）」又は「約（ｃａ．）」は、特に明記しない限り、その名目値からの±１０％の変動を意味する。
【００７７】
機能化微粒子重炭酸塩
本発明の一態様は、機能化微粒子重炭酸塩に関する。
【００７８】
機能化微粒子重炭酸塩は、重炭酸ナトリウム、重炭酸カリウム、及び重炭酸アンモニウムなどの、好ましくはアルカリ又はアンモニウム塩である重炭酸塩成分を含む。重炭酸ナトリウム及びカリウム、特に重炭酸ナトリウムが好ましい。
【００７９】
いくつかの実施形態において、機能化微粒子重炭酸塩は、好ましくは、少なくとも５０重量％、又は少なくとも５５重量％、又は少なくとも６０重量％、又は少なくとも６５重量％さえの、しかし１００重量％未満の重炭酸塩成分（例えば、重炭酸アンモニウム、ナトリウム又はカリウム）を含む。
【００８０】
いくつかの実施形態において、機能化微粒子重炭酸塩は、少なくとも９０重量％、又は少なくとも９３重量％、又は少なくとも９４重量％、又は少なくとも９５重量％さえの、しかし１００重量％未満の重炭酸塩成分（例えば、重炭酸アンモニウム、ナトリウム又はカリウム）を含んでもよい。
【００８１】
いくつかの特定の実施形態において、機能化微粒子重炭酸塩は、好ましくは、少なくとも９０重量％、しかし１００重量％未満のアルカリ金属重炭酸塩を含む。機能化微粒子重炭酸塩は、好ましくは、少なくとも９２重量％のアルカリ金属重炭酸塩、少なくとも９３重量％、より好ましくは少なくとも９４重量％、特には少なくとも９５重量％のアルカリ金属重炭酸塩、特に重炭酸ナトリウムを含む。
【００８２】
いくつかの実施形態において、機能化微粒子重炭酸塩は、５０重量％以下、又は４５重量％以下、又は４０重量％以下、又は３５重量％以下さえの、少なくとも１種の添加物を有し得る。
【００８３】
いくつかの特定の実施形態において、機能化微粒子重炭酸塩は、１０重量％以下、又は７重量％以下、又は５重量％以下、又は３重量％以下の、添加物を含有する。
【００８４】
添加物は、少なくとも０．０２重量％、好ましくは少なくとも０．０５重量％、特には少なくとも０．１重量％の量で本発明による機能化微粒子重炭酸塩中に存在すべきである。機能化微粒子重炭酸塩中の添加物の重量％が高ければ高いほど、それは、コスト理由でより不利であろう。好ましくは、重炭酸塩成分と比べてより高価な添加物のコストを削減するために、最大でも８重量％、より好ましくは最大でも６重量％、特には最大でも５重量％の添加物を機能化微粒子重炭酸塩に使用することが望ましい。
【００８５】
しかしながら、添加物が比較的高価でない実施形態においては（例えばそのコストが重炭酸塩成分のそれの２倍以下である場合には）、少なくとも５重量％、より好ましくは少なくとも７重量％、特には少なくとも１０重量％及び／又は最大でも５０重量％、より好ましくは最大でも４０重量％、その上より好ましくは最大でも３５重量％の添加物を機能化微粒子重炭酸塩に使用することが望ましい場合がある。
【００８６】
いくつかの特定の実施形態において、機能化微粒子重炭酸塩は、０．０２〜５０重量％、又は０．０２〜４５重量％、又は０．０２〜４０重量％、又は０．０２〜３５重量％の少なくとも１種の添加物を含んでもよい。
【００８７】
いくつかの特定の実施形態において、機能化微粒子重炭酸塩は、１０％超及び５０重量％以下の少なくとも１種の添加物を含んでもよい。
【００８８】
いくつかの実施形態において、費用対効果のために、機能化微粒子重炭酸塩は、０．０２重量％〜１０重量％の添加物を含んでもよい。
【００８９】
特定の実施形態において、機能化微粒子重炭酸塩は、少なくとも６５重量％及び１００重量％未満の重炭酸塩成分と、３５重量％〜０．０２重量％の少なくとも１種の添加物とを含んでもよいし；又は少なくとも７５重量％及び１００重量％未満の重炭酸塩成分と、２５重量％〜０．０２重量％の少なくとも１種の添加物とを含んでもよい。
【００９０】
機能化微粒子重炭酸塩は、好ましくは、発泡又は押出ポリマー（発泡ＰＶＣ又はポリウレタン；押出ＰＶＣ、ポリオレフィン、ポリアミドなどの）用の発泡剤として使用され、好ましく吸熱性発泡剤として使用される。ポリマーの非限定的な例は、ポリ塩化ビニル（ＰＶＣ）、ポリウレタン、ポリオレフィン（ＰＯ、ＰＥ、ＰＰ）、スチレン系樹脂（ＰＳ、ＡＢＳ、ＡＳＡ、ＳＡＮ）並びに天然ゴム及びニトリルブタジエンゴム（ＮＢＲ）又はクロロプレンゴム（ＣＲ）などの合成ゴム、ポリアミド、ポリイミドである。
【００９１】
機能化微粒子重炭酸塩は、ＣＯ２を遊離させることができる、及び微粒子重炭酸塩に機能化するためにも使用される添加物をさらに含有し得る。この添加物は、機能化微粒子重炭酸塩中の第二発泡剤と見なされ得る。この添加物は、機能化微粒子重炭酸塩が吸熱性発泡剤として使用される場合にＣＯ２生成の増加を提供するであろうのみならず、この添加物は、重炭酸塩コアを、その表面（又はその一部）を保護することによって時期尚早のＣＯ２放出から防護するであろう。このＣＯ２−遊離添加物は、カルボン酸若しくはポリカルボン酸、それの誘導体（エステルなどの）、又はそれの塩であってもよい。
【００９２】
好適なカルボン酸には、式：ＨＯＯＣ−−Ｒ−−ＣＯＯＨ（ここで、Ｒは、１個以上のヒドロキシ基又はケト基でまた置換されていてもよく、不飽和をまた含有していてもよい、１〜約８個の炭素原子のアルキレン基である）のものが含まれる。エステル、塩及びハーフ塩もまた含まれる。
【００９３】
好ましいＣＯ２−遊離添加物には、
−  フマル酸、
−  酒石酸、又は
−  クエン酸、クエン酸塩（クエン酸水素ナトリウム、クエン酸二ナトリウムなどの）、若しくはクエン酸のエステル
の少なくとも１つが含まれ得る。
【００９４】
クエン酸のエステルには、トリブチルシトレート、トリエチルシトレート、トリ−Ｃ１２〜１３アルキルシトレート、トリ−Ｃ１４〜１５アルキルシトレート、トリカプリリルシトレート、トリエチルヘキシルシトレート、トリイソセチルシトレート、トリオクチルドデシルシトレート及びトリイソステアリルシトレート、イソデシルシトレート及びステアリルシトレート、ジラウリルシトレート、並びに／又はエチルシトレート（トリ−、ジ−及びモノエステルの混合物）、好ましくはトリブチルシトレート、トリエチルシトレート、イソデシルシトレート、又はトリエチルヘキシルシトレートが含まれ得る。
【００９５】
より好ましいＣＯ２−遊離添加物は、クエン酸、そのエステル、又はそれの塩を含むか又はそれらからなる。
【００９６】
いくつかの実施形態において、機能化微粒子重炭酸塩は、クエン酸、そのエステル、又はそれの塩を含有しない。
【００９７】
いくつかの実施形態において、機能化微粒子重炭酸塩は、発熱性発泡剤を含有しない。
【００９８】
いくつかの特定の実施形態において、機能化微粒子重炭酸塩は、アンモニアを遊離させる発泡剤として使用される化合物を含有しない。
【００９９】
いくつかの特定の実施形態において、機能化微粒子重炭酸塩は、窒素ガスを遊離させる発泡剤として使用される化合物を含有しない。窒素ガスを遊離させる発泡剤の例は、アゾジカルボン酸ジアミド（アゾジカルボンアミド、ＡＤＣ、ＡＤＣＡ、ＣＡＳ  Ｎｏ．１２３−７７−３）、スルホンヒドラジド  ４，４’−オキシビス（ベンゼンスルホニルヒドラジド）（ＯＢＳＨ、ＣＡＳ  Ｎｏ．８０−５１−３）及びｐ−トルエンスルホニルヒドラジド（ＴＳＨ、ＣＡＳ  Ｎｏ．１５７６−３５−８）などの発熱性発泡剤である。
【０１００】
好ましい実施形態において、機能化微粒子重炭酸塩は、アゾジカルボンアミドを含有しない。
【０１０１】
代わりの又は追加の好ましい実施形態において、機能化微粒子重炭酸塩は、ベンゼンスルホニルヒドラジドを含有しない。
【０１０２】
代わりの又は追加の実施形態において、機能化微粒子重炭酸塩は、ｐ−トルエンスルホニルヒドラジドを含有しない。
【０１０３】
本発明の好ましい実施形態において、機能化微粒子重炭酸塩は、粉末形態での重炭酸塩成分と、少なくとも１種の添加物とを含む。
【０１０４】
ある種の用途向けには、本発明の機能化微粒子重炭酸塩は、添加物のコーティングでコートされている粒子としての重炭酸ナトリウムを含有することが好ましい。そのようなコーティングは、機能化微粒子重炭酸塩のいくつかの特性を改善することができる。そのような場合における添加物は、「コーティング剤」と称され得る。コーティング剤としての添加物は、この添加物が、重炭酸塩の粒子の表面を、部分的に又は完全に、覆うことができることを意味するものとする。「コーティング剤」は、粒子のコアがそれでできている重炭酸塩成分と異なる化合物である。
【０１０５】
ある種の用途向けには、本発明の機能化微粒子重炭酸塩は、１種の添加物と共ミリングされた重炭酸ナトリウムを含有すると想定される。添加物とのそのような共ミリングは、機能化微粒子重炭酸塩のいくつかの特性を改善することができる。
【０１０６】
ある種の用途向けには、本発明の機能化微粒子重炭酸塩は、２種以上の添加物で機能化されている粒子としての重炭酸ナトリウムを含有する。重炭酸ナトリウム粒子の機能付与は、１つの機能付与方法を用いて添加物（複数）で同時に実施されてもよいし、又は１つの機能付与方法で１種の添加物を使用して、次に、同じ又は異なる機能付与方法で別の添加物を使用して順次実施されてもよい。例えば、重炭酸ナトリウム粒子が、先ず、第１添加物で機能化され、次に、これらの第１機能化粒子が、再び、第２添加物（第１添加物と同じ組成又は異なる組成を有する、好ましくは異なる組成を有する第２添加物）で機能化され得る。後続の機能付与のために用いられる方法は、同じものであってもよいが、好ましくは異なる。（第１及び第２）機能付与方法は、好ましくは、押出、共粉砕、及びスプレーコーティングからなる群から選択される。例えば、第１機能付与方法は、共粉砕又は押出を含んでも又はそれらからなってもよいし、第２機能付与方法は、押出、共粉砕、又はスプレーコーティングを含んでも又はそれらからなってもよい。好ましくは、第１機能付与方法は、共粉砕を含んでも又は共粉砕からなってもよいし、第２機能付与方法は、押出を含んでも又は押出からなってもよい。（第１及び第２）機能付与添加物の少なくとも１種は、ロジン酸、それの任意の誘導体、それの塩、及びそれらの任意の組み合わせからなる群から選択される。
【０１０７】
ある種の用途向けには、本発明の機能化微粒子重炭酸塩は、１種の添加物で機能化されている粒子としての重炭酸ナトリウムを含有するが、添加物は全て同時に添加されるわけではなく、数部分で順次添加される。例えば、重炭酸塩粒子は、先ず、添加物の第１部分で機能化され、次に、これらの第１機能化重炭酸塩粒子が再び、同じ添加物の第２部分で機能化され得る。機能付与のために用いられる方法は、同じものであってもよいし、又は異なってもよい。例えば、（第１及び第２）機能付与方法は、好ましくは、押出、共粉砕、及びスプレーコーティングからなる群から選択される。好ましくは、第１機能付与方法は、共粉砕を含んでも又は共粉砕からなってもよいし、第２機能付与方法は、押出を含んでも又は押出からなってもよい。
【０１０８】
ある種の用途向けには、本発明の機能化微粒子重炭酸塩は、第１添加物のコーティングでコートされている粒子としての重炭酸ナトリウムを含有し、次に、これらのコーテッド粒子が第２添加物（第１添加物と同じ組成又は異なる組成を有する第２添加物）と共ミリングされることが好ましい場合がある。
【０１０９】
ある種の用途向けには、一定の少量のガスを１つの場所で生成しているような、微細なセル状フォームの製造が望ましい場合がある。セル状フォーム構造を改善するために、機能化微粒子重炭酸塩は特有の粒径及び粒度分布を有することが好適であり得る。Ｄ５０という用語は、５０重量％の粒子がＤ５０（重量平均径）以下の直径を有する、その直径を意味する。Ｄ１０という用語は、１０重量％の粒子がＤ１０以下の直径を有する、その直径を意味する。Ｄ９０という用語は、９０重量％の粒子がＤ９０以下の直径を有する、その直径を意味する。
【０１１０】
機能化微粒子重炭酸塩は、好ましくは小さいスパンとともに小さい粒径などの、有利な特性を有し得る。粒度分布のスパンは、当技術分野で公知のように、比率（Ｄ９０−Ｄ１０）／Ｄ５０と定義される。スパンは、約１〜約３などの、約１〜約６の範囲であってもよい。一実施形態において、スパンは、６よりも小さく、好ましくは４よりも小さく、より好ましくは３よりも小さくてもよい。一実施形態において、スパンは、１よりも大きく、好ましくは２よりも大きくてもよい。別の実施形態において、スパンは、１．８よりも小さく、より好ましくは最大でも１．７、特には最大でも１．６、例えば最大でも１．５であってもよい。
【０１１１】
好ましくは、機能化微粒子重炭酸塩の粒子は、最大でも２５０μｍ、好ましくは最大でも１００μｍ、より好ましくは最大でも６０μｍ、その上より好ましくは最大でも４０μｍ、又は最大でも３０μｍ、又は最大でも２５μｍのＤ５０の粒度分布を有する。
【０１１２】
いくつかの実施形態において、機能化微粒子重炭酸塩の粒子は、１μｍ超、好ましくは２μｍ超、より好ましくは５μｍ超、その上より好ましくは少なくとも８μｍのＤ５０の粒度分布を有する。この機能化微粒子重炭酸塩は、「機能化ミクロンサイズの重炭酸塩」と称される。
【０１１３】
いくつかの実施形態において、機能化微粒子重炭酸塩の粒子は、１μｍ〜１６０μｍの範囲の、好ましくは１μｍ〜１０μｍの範囲の、より好ましくは２μｍ〜１０μｍの範囲の、その上より好ましくは４μｍ〜８μｍの範囲の、特には５μｍ〜６μｍのＤ１０を有する。
【０１１４】
いくつかの実施形態において、機能化微粒子重炭酸塩の粒子は、２０μｍ〜４５０μｍ、好ましくは３０μｍ〜２００μｍ、より好ましくは３０μｍ〜１６５μｍ、特には３０μｍ〜１００μｍの範囲のＤ９０を有する。
【０１１５】
重量平均径Ｄ５０、並びにＤ１０及びＤ９０値は、重炭酸塩で飽和したエタノール溶液を使用する、６３２．８ｎｍの波長、１８ｍｍの直径を有するＨｅ−Ｎｅレーザー源と、後方散乱３００ｍｍレンズ（３００ＲＦ）を備えた測定セルと、ＭＳ  １７液体調製ユニットと、自動溶媒濾過キット（「エタノールキット」）とを使用するＭａｌｖｅｒｎ  Ｍａｓｔｅｒｓｉｚｅｒ  Ｓ粒径分析器でレーザー回折及び散乱によって測定することができる（湿式法）。
【０１１６】
機能化微粒子重炭酸塩は、優れたＣＯ２放出特性を示す。ＴＧＡ分析によって測定されるように、機能化微粒子重炭酸塩の最大損失温度は、好ましくは、添加物を使わない非機能化重炭酸塩よりも高い。機能化微粒子重炭酸塩のＣＯ２放出は、典型的には、少なくとも１３０℃の温度で、好ましくは少なくとも１３５℃の温度で、より好ましくは少なくとも１４０℃の温度で、さらにより好ましくは少なくとも１４５℃の温度で、特に好ましくは少なくとも１５５℃の温度でその最大値を有する。
【０１１７】
示差走査熱量測定法（ＤＳＣ）熱分析によって測定されるように、機能化微粒子重炭酸塩は、好ましくは、添加物を使わない非機能化重炭酸塩よりも高い最大ピーク温度を有する。機能化微粒子重炭酸塩のＤＳＣ最大ピーク温度は、少なくとも１４０℃、好ましくは少なくとも１４５℃、より好ましくは少なくとも１５０℃、さらにより好ましくは少なくとも１５５℃の温度において、特に好ましくは少なくとも１６０℃の温度においてであり得る。
【０１１８】
機能化ナノサイズの重炭酸塩
いくつかの実施形態において、機能化微粒子重炭酸塩の粒子は、最大でも１μｍ、好ましくは１μｍ未満のＤ５０の粒度分布を有する。この機能化微粒子重炭酸塩は、「機能化ナノサイズの重炭酸塩」と称される。
【０１１９】
機能化微粒子重炭酸塩がナノサイズの重炭酸塩粒子をベースとする場合に、重炭酸塩ナノサイズの粒子は機能付与の前に形成されることが好ましい。溶媒を使った湿式粉砕、ミクロン化及び乾式ナノ粉砕などの技術が有効であろう。タンブラーボールミル、遊星ボールミル（例えばＲｅｔｃｈから入手可能な）又はジェットミル（例えばＡｌｐｉｎｅから入手可能な）などのミルの使用が、ナノサイズの重炭酸塩粒子を製造するのに好適である。ボールミリングは、機械力を用いてナノスケールレジームへの嵩高い固体材料の分解を伴う。高エネルギーボールミリングによる粒径の低減は、機械的ミリングと称される。ナノサイズレベルへの重炭酸塩粉末の粉末のミリングは、極めて多くの熱を発生させるので、ミリングの間ずっと冷却することが推奨される。さらに、ナノサイズレベルへのミリングを容易にするために、滑剤を使用することが推奨され得る。
【０１２０】
さらに、粒子がミリング中に又はミルを出た後に再び塊になるのを防ぐために、界面活性剤を使用することが推奨され得る。これらのナノサイズの粒子は、大きい比表面積を有するせいで塊になる強い傾向を有する。界面活性剤は、立体バリアを提供する及び表面張力を下げることによってナノサイズの粒子のこの密接な接触を防ぐための重量な役割を果たし得る。界面活性剤分子は、新たに形成される表面の周りに薄い有機層を形成して、それらがミリングプロセス中に別の表面と接触するときに又はそれらがミルを出るときに露出表面を冷間圧接から守る。好適な界面活性剤には、ポリ（アクリル酸、ナトリウム塩）などのポリマー、又はオレイン酸、ステアリン酸、オレイン酸若しくはオレイルアミン、パルミチン酸、ミリスチン酸、ウンデカン酸、オクタン酸、及び／又は吉草酸などの、脂肪酸若しくはそれのエステルが含まれ得る。
【０１２１】
機能付与は、別の化合物（添加物）をナノサイズの重炭酸塩コア粒子に添加するので、当初の重炭酸塩コア粒子のサイズを有意に増やさないであろう添加物堆積／組み入れのための技術（以下により詳細に記載される技術）を選択することが推奨される。例えば、機能付与前に１μｍ以下のＤ５０を当初有する微粒子重炭酸塩が機能付与後に、依然として最大でも１μｍ以下のＤ５０のナノサイズ範囲の機能化微粒子重炭酸塩を生成することが好ましいであろう。だがいくつかの場合には、ナノサイズの重炭酸塩コア粒子から出発した機能化微粒子重炭酸塩が機能付与後に２μｍ以下のＤ５０に達し得ることは許容される。
【０１２２】
機能化微粒子重炭酸塩中の添加物
機能化微粒子重炭酸塩中の添加物は、ロジン酸、それの任意の誘導体、それの塩、又はそれらの任意の組み合わせを含むか又はそれらからなる。
【０１２３】
本発明との関連で、「ロジン酸」は、「アビエチン酸」（（アビエタ−７，１３−ジエン−１８−酸）とも称される）を意味する。
【０１２４】
ロジン酸の好適な誘導体は、例えば、ロジンのＣ１〜２５アルキルエステル、グリセロールロジンエステル、ペンタエリスリトールロジンエステル、又はそれらの組み合わせなどの、１種以上のロジン酸エステルからなっても又はロジン酸エステルを含んでもよい。ロジン酸の他の好適な誘導体は、水素化ロジン酸（ジヒドロアビエチン酸などの）、ネオアビエチン酸、ロジン酸の二量体、又は重合ロジンさえを含んでもよい。
【０１２５】
ロジン酸の好ましい誘導体は、ジヒドロアビエチン酸（ＣＡＳ  Ｎｏ．１７４０−１９−８）、好ましくは少なくとも５０重量％のジヒドロアビエチン酸を含んでもよい。Ｒｅｓｉｇｒａｌ  ５２は、少なくとも５２重量％のジヒドロアビエチン酸を含有する市販製品であり；Ｄａｘ，ＦｒａｎｃｅのＬＥＳ  ＤＥＲＩＶＥＳ  ＲＥＳＩＮＩＱＵＥＳ  ＥＴ  ＴＥＲＰＥＮＩＱＵＥＳ（ＤＲＴ）によって供給されるＲｅｓｉｇｒａｌ  ５２は、その異なる異性体の割合を変更することによってその熱安定性を改善するために化学試薬によって変性された不均化ロジンである。
【０１２６】
ＤＲＴによって製造される他の市販のロジン酸ベースの製品、例えば、
水系ロジン分散系（ＤＥＲＭＵＬＳＥＮＥ  ＲＥ  １５１３＝その固形分が約５６重量％である、安定化ロジンエステルをベースとする水性の、溶媒を含まない分散系、ＤＥＲＭＵＬＳＥＮＥ  Ａ  ７５１０＝安定化及び重合ロジン分散系）、
グリセロールロジンエステル（ＤＥＲＴＯＬＩＮＥ  Ｇ２Ｌ）；
ペンタエリスリトールロジンエステル（ＤＥＲＴＯＬＩＮＥ  Ｐ２Ｌ＝ペンタエリスリトールでエステル化されたトール油樹脂；ＨＹＤＲＯＧＲＡＬ  Ｐ＝水素化ロジンのペンタエリスリトールエステル）；
二量体ロジン酸（ＰＯＬＹＧＲＡＬ  ９５、ＰＯＬＹＧＲＡＬ  １１５、ＰＯＬＹＧＲＡＬ  １４０）；
重合ロジン酸（ＰＯＬＹＧＲＡＬ）；及び／又は
水素化ロジン（ＨＹＤＲＯＧＲＡＬ）
などを、ロジン酸誘導体のための１種以上の源として使用することができる。
【０１２７】
ＤＲＴ製の液体ロジンエステルは、ＧＲＡＮＯＬＩＴＥ  ＴＥＧ＝トリエチレングリコールロジンエステル；ＧＲＡＮＯＬＩＴＥ  Ｍ＝ロジンのメチルエステル；及び／又はＨＹＤＲＯＧＲＡＬ  Ｍ＝水素化ロジンのメチルエステルから選択され得る。
【０１２８】
ロジン誘導体は、変性ロジン、つまり、無水マレイン酸、フマル酸、アセチレンジカルボン酸及びクエン酸の脱水生成物などの変性剤として−−ＣＯＣ＝＝Ｃ−−基を含有し、アビエチン酸及び関連化合物の少なくともいくらかをトリカルボン酸化学種に変換する、少量の、しかし有効量の酸性化合物の反応した内容物を有するロジンを含んでも又はそれらからなってもよい。
【０１２９】
ロジン酸の好適な塩は、例えば、アルカリ金属及びアルカリ土類金属塩であるが、他の塩も同じく好適である。好ましい塩は、ナトリウム塩である。
【０１３０】
ロジン酸はまた、トール油などの、ロジン酸を含む混合物の形態で添加物として使用され得る。
【０１３１】
機能化微粒子重炭酸塩中の好ましい量のロジン酸添加物などの、全ての好ましい実施形態は、任意選択の追加の添加物に関して以下に記載されるようなものである。
【０１３２】
機能化微粒子重炭酸塩中の機能付与添加物は、非限定的な例として、少なくとも１種の以下の化合物：
−  １種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなどの）、若しくはそれの塩；
−  １種以上の石鹸；
−  １種以上のワックス；又は
−  それらの任意の組み合わせ
をさらに含んでもよい。
【０１３３】
いくつかの実施形態において、追加の機能付与添加物は、ポリビニルアルコール、ポリグリコール、多糖、ポリ（メタ）アクリル酸、ポリ（アクリル酸  コ−マレイン酸、ポリエチレンイミン、ポリビニルピロリドン、Ｎ−２（−ヒドロキシプロピル）メタクリルアミド、ポリエチレングリコールなどのポリオキシアルキレン及びそれらの誘導体、並びにそれらの組み合わせなどからなる群から選択されるポリマーを含んでも又はポリマーからなってもよい。
【０１３４】
いくつかの実施形態において、追加の添加物は、加水分解デンプン、カルボキシメチルセルロース、アルギン酸及びその塩、アラビアゴム、カラギーナン；グアーガム、イナゴマメガム、キサンタン（ｘａｎｔｈａｍ）ゴム並びにそれらの組み合わせからなる群から選択される多糖を含んでも又は多糖からなってもよい。
【０１３５】
いくつかの実施形態において、追加の添加物は、カゼイン、ゼラチン、グリシン、プロリン、ヒドロキシプロリン、グルタミン酸、アラニン、アルギニン、アスパラギン酸、リジン、ペクチン、セリン、ロイシン、バリン、フェニルアラニン、トレオニン、イソロイシン、ヒドロキシリジン、メチオニン、ヒスチジン、チロシン及びそれらの組み合わせからなる群から選択されるアミノ酸、それの誘導体又はそれの塩を含んでも又はそれらからなってもよい。
【０１３６】
いくつかの実施形態において、追加の添加物は、ケイ酸塩（例えば、ケイ酸ナトリウム）、ＮａＣｌ、ＫＣｌ、ＭｇＣｌ２、リン酸ナトリウム、ホウ酸塩、硝酸塩、亜硝酸塩、硫酸塩、亜硫酸塩及びそれらの組み合わせからなる群から選択される無機塩を含んでも又は無機塩からなってもよい。
【０１３７】
いくつかの実施形態において、追加の機能付与添加物は、
−  アミノ酸、それの誘導体、若しくはそれの塩、
−  多糖（加水分解デンプン、ガム、カルボキシメチルセルロースなどの）、
−  樹脂酸、それの誘導体、若しくはそれの塩、
−  脂肪酸、それの誘導体（エステルなどの）、若しくはそれの塩、
−  カルボン酸若しくはポリカルボン酸、それの誘導体、若しくはそれの塩；又は
−  それらの任意の組み合わせ
を含んでも又はそれらからなってもよい。
【０１３８】
いくつかの実施形態において、追加の機能付与添加物は、
−  ポリマー（ポリエチレングリコールなどのポリオキシアルキレン及びそれらの誘導体、ポリ（メタ）アクリレート及びそれらの誘導体、ポリビニルアルコール並びに、変性された、特に加水分解されたデンプン、マルトデキストリン及びアラビアゴムなどの、多糖類などの）、
−  アミノ酸、それの誘導体、若しくはそれの塩（ロイシンなどの）、
−  油（エポキシ化大豆油などの）、
−  樹脂酸、それの誘導体、若しくはそれの塩（ロジン酸などの）、
−  脂肪酸、それの誘導体、若しくはそれの塩（ステアリン酸、ラウリン酸、リノール酸及びグリセロールモノステアレートなどの）、
−  ワックス（蜜ろう及びカルナバワックスなどの）、又は
−  それらの任意の組み合わせ
を含んでも又はそれらからなってもよい。
【０１３９】
いくつかの実施形態において、追加の機能付与添加物は、ＣＯ２を遊離させることができる、及び微粒子重炭酸塩を機能化するためにも使用される化合物を含んでも又はそれらからなってもよい。この添加物は、機能化微粒子重炭酸塩中の第二発泡剤と見なされ得る。この添加物は、機能化微粒子重炭酸塩が吸熱性発泡剤として使用される場合にＣＯ２生成の増加を提供するであろうのみならず、この添加物は、重炭酸塩コアを、その表面（又はその一部）を保護することによって時期尚早のＣＯ２放出から防護するであろう。このＣＯ２−遊離添加物は、カルボン酸若しくはポリカルボン酸、それの誘導体（エステルなどの）、又はそれの塩であってもよい。
【０１４０】
好適なカルボン酸には、式：ＨＯＯＣ−−Ｒ−−ＣＯＯＨ（ここで、Ｒは、１個以上のヒドロキシ基又はケト基でまた置換されていてもよく、不飽和をまた含有していてもよい、１〜約８個の炭素原子のアルキレン基である）のものが含まれる。エステル、塩及びハーフ塩もまた含まれる。
【０１４１】
好ましいＣＯ２−遊離添加物には、
−  フマル酸、
−  酒石酸、又は
−  クエン酸、クエン酸塩（クエン酸水素ナトリウム、クエン酸二ナトリウムなどの）、若しくはクエン酸のエステル
の少なくとも１つが含まれ得る。
【０１４２】
クエン酸のエステルには、トリブチルシトレート、トリエチルシトレート、トリ−Ｃ１２〜１３アルキルシトレート、トリ−Ｃ１４〜１５アルキルシトレート、トリカプリリルシトレート、トリエチルヘキシルシトレート、トリイソセチルシトレート、トリオクチルドデシルシトレート及びトリイソステアリルシトレート、イソデシルシトレート及びステアリルシトレート、ジラウリルシトレート、並びに／又はエチルシトレート（トリ−、ジ−及びモノエステルの混合物）、好ましくはトリブチルシトレート、トリエチルシトレート、イソデシルシトレート、又はトリエチルヘキシルシトレートが含まれ得る。
【０１４３】
より好ましいＣＯ２−遊離添加物は、クエン酸、それの任意のエステル、又はそれの任意の塩を含むか又はそれらからなる。
【０１４４】
いくつかの実施形態において、機能付与添加物は、クエン酸、そのエステル、又はそれの塩を排除する。
【０１４５】
いくつかの実施形態において、追加の添加物は、アミノ酸、それの誘導体、又はそれの塩を含んでもよいし又はそれらからなってもよい。
【０１４６】
一般に、アミノ酸は、アミノ基官能基とカルボン酸官能基とからなる、当該技術分野で公知の化合物である。アミノ基は、ＩＵＰＡＣ命名法に従って、ヒドロカルビル基で１個、２個、又は３個の水素原子を置き替えることによってアンモニア（ＮＨ３）から形式的には誘導され、一般構造ＲＮＨ２（第一級アミン）、Ｒ２ＮＨ（第二級アミン）又はＲ３Ｎ（第三級アミン）を有する化合物である。ＩＵＰＡＣ命名法に従って、窒素に結合している水素の全４個がヒドロカルビル基で置き替えられているアンモニウム化合物（ＮＨ４＋）Ｙ−の誘導体は、アミンではない第四級アンモニウム化合物と見なされる。つまり、本発明に従って使用されるようなアミノ酸において、アミン基、好ましくはα−アミン基は、ＲＮＨ２、Ｒ２ＮＨ又はＲ３Ｎ残基であり、ＮＲ４＋残基ではない。好ましくは、カルボン酸基を含む第四級アンモニウム化合物は、本発明に従ったアミノ酸添加物として使用されない。
【０１４７】
本発明の好ましい実施形態において、追加の添加物として使用されるアミノ酸は、β−アミノ酸又はα−アミノ酸であり、α−アミノ酸が最も好ましい。α−アミノ酸は、一般に、式（Ｉ）：
2020527186.tif 000002
又はそれの塩に従った化学構造を有する。残基Ｒは、水素、又はアルキル若しくは任意選択的に置換されたアリール若しくは任意選択的に置換されたヘテロアリール基であってもよい。好ましくは、残基Ｒは、Ｃ１〜Ｃ１０アルキル基、特にＣ１〜Ｃ６アルキル基である。最も好ましくは、Ｒは、メチル、プロパン−２−イル（イソプロピル）、ブタン−２−イル、又は２−メチル−プロパン−１−イルである。
【０１４８】
好ましい実施形態において、α−アミノ酸は、アルギニン、ヒスチジン、及びリシンなどの、正電荷を有するアミノ酸、アスパラギン酸又はグルタミン酸などの負電荷を有するアミノ酸、セリン、トレオニン、アスパラギン、グルタミン、又はシステイン、セレノシステイン、グリシン及びプロリンなどの極性の電荷のないアミノ酸からなる群から選択される。アラニン、バリン、イソロイシン、ロイシン、メチオニン、フェニルアラニン、チロシン及びトリプトファンなどの、疎水性側鎖を持ったアミノ酸が、特に好ましい。添加物として使用される最も好ましいアミノ酸は、バリン、イソロイシン及びロイシンであり、ロイシンが最も好ましい。
【０１４９】
α−アミノ酸は、キラル化合物である。一般に、両エナンチオマーの両ラセミ混合物、並びに１つのエナンチオマー、例えばＤ−又はＬ−エナンチオマーに富む組成物を使用することができる。好ましくは、アミノ酸のラセミ混合物が、本発明の一実施形態に従って使用され得る。
【０１５０】
アミノ酸の好適な誘導体は、例えば、ヒドロキシアルキル残基、特にヒドロキシＣ１〜２０アルキル残基を含むエステルなどの、エステルである。或いは又はさらに、アミノ酸誘導体は、アミドであってもよい。好適な塩は、例えば、アルカリ金属及びアルカリ土類金属塩、又は無機酸若しくはカルボン酸などの、酸と、アミノ酸のアミノ基との間で形成される塩である。
【０１５１】
アミノ酸は、少なくとも０．０２重量％、好ましくは少なくとも０．０５重量％、特には少なくとも０．１重量％の量で本発明による機能化微粒子重炭酸塩中に存在してもよい。機能化微粒子重炭酸塩中の１０重量％超のアミノ酸は、コスト理由で不利である。好ましくは、最大でも８重量％、より好ましくは最大でも６重量％、特には最大でも５重量％のアミノ酸が、本発明の一実施形態に従った機能化微粒子重炭酸塩中に存在する。
【０１５２】
機能化微粒子重炭酸塩中の追加の機能付与添加物として使用される好ましいアミノ酸は、ロイシンである。ロイシンは、例えば、０．０２重量％〜５重量％の量で、好ましくは０．０５重量％〜２重量％の量で、より好ましくは０．０５重量％〜０．５重量％の量で機能化微粒子重炭酸塩中に存在してもよい。
【０１５３】
一実施形態において、アミノ酸、特にロイシンでさらに機能化されている微粒子重炭酸塩は、噴霧乾燥によって調製される。
【０１５４】
追加の又は代わりの実施形態において、機能化微粒子重炭酸塩中の追加の添加物は、樹脂酸、それの誘導体、又はそれの塩を含んでも又はそれらからなってもよい。
【０１５５】
一般に、機能化微粒子重炭酸塩中の追加の添加物として使用されるべき樹脂酸は、当技術分野で公知のような樹脂酸の１つである。樹脂酸は、木樹脂に見いだされる、関連カルボン酸、好ましくはアビエチン酸の混合物を言う。典型的には、樹脂酸は、経験式Ｃ１９Ｈ２９ＣＯＯＨを持った３つの縮合環の基本骨格を有する。好ましい樹脂酸は、三環式ジテルペンカルボン酸であり、アビエタンジテルペン群に属するものが、より好ましい。好ましい樹脂酸は、例えば、ネオアビエチン酸、デヒドロアビエチン酸、及びパルストリン酸からなる群から選択される、アビエチン酸型酸である。ピマール酸（ピマラ−８（１４），１５−ジエン−１８−酸）、レボピマール酸、又はイソピマール酸からなる群から選択される、ピマール酸型酸もまた好適である。そのような酸は、天然源から、又は例えば米国特許出願公開第２０１４／０１４８５７２  Ａ１号明細書から公知のような化学合成によって入手可能である。
【０１５６】
本発明に従って使用され得る樹脂酸を含有する誘導体は、トール油である。トール油（液体ロジンとも呼ばれる）は、木材パルプ製造のクラフト法の副産物として得られる。粗トール油は、ロジン、樹脂酸（主としてアビエチン酸及びその異性体）、脂肪酸（主としてパルミチン酸、及びオレイン酸）、脂肪アルコール、ステロール並びにアルキル炭化水素誘導体を含有する。最も好ましいピマール酸及びその塩、特にナトリウム塩は、各々、本発明に従って追加の添加物として使用される。
【０１５７】
樹脂酸、それの誘導体、又はそれの塩は、少なくとも０．０２重量％、好ましくは少なくとも０．０５重量％、特には少なくとも０．１重量％の量で本発明による機能化微粒子重炭酸塩中に存在してもよい。ロジン酸などの、樹脂酸、それの誘導体、又はそれの塩は、例えば、０．０２重量％〜２５重量％、好ましくは０．０２重量％〜２０重量％又は、０．５重量％〜１０重量％などの、０．１重量％〜１１重量％の量で存在してもよい。
【０１５８】
機能化微粒子重炭酸塩中の追加の添加物として使用される好ましい樹脂酸は、ロジン酸、それの誘導体、又はそれの塩である。
【０１５９】
ロジン酸、それの誘導体、又はそれの塩は、例えば、機能化重炭酸塩中に１重量％〜２５重量％、好ましくは５重量％〜２０重量％の量で存在してもよい。
【０１６０】
その上追加の又は代わりの実施形態において、機能化微粒子重炭酸塩中の追加の添加物は、脂肪酸、それの誘導体（エステルなどの）、又はそれの塩を含んでも又はそれらからなってもよい。
【０１６１】
本発明の方法において添加物として使用されるようなそれらの脂肪酸は、当技術分野で公知のような脂肪酸、すなわち、飽和か不飽和かのいずれかである、脂肪族残基を有するカルボン酸である。好ましい、脂肪酸は、式（ＩＩ）
Ｒ−ＣＯＯＨ（ＩＩ）
（式中、Ｒは、飽和の又は不飽和のＣ６〜Ｃ１８アルキル基、好ましくは、Ｃ１２〜Ｃ１６アルキル基などの、Ｃ１２〜Ｃ１８基である）
に従った化合物である。脂肪酸は、それらの塩、特にナトリウム塩又はカリウム塩、最も好ましくはナトリウム塩の形態で使用され得る。さらにより好ましい残基Ｒは、Ｃ１６〜Ｃ１８アルキル基であり、最も好ましい、脂肪酸は、パルミチン酸、リノール酸、ラウリン酸又はステアリン酸であり、後者が最も好ましい。
【０１６２】
脂肪酸誘導体の例は、グリセリドである。グリセリドは、グリセロールと脂肪酸とから形成されるエステル、特にグリセロールモノ、ジ及びトリ脂肪エステルである。
【０１６３】
機能化微粒子重炭酸塩中の追加の添加物として使用される好ましい脂肪酸は、ステアリン酸、それのエステル、又はそれの塩である。機能化微粒子重炭酸塩中の追加の添加物として使用されるより好ましい脂肪酸は、ステアリン酸、ステアリン酸塩、又はトリステアリン、つまり、３単位のステアリン酸に由来するトリグリセリドである、グリセリルトリステアレートなどの、グリセロールとのそのエステルなどの、ステアリン酸のエステルである。別の好ましい添加物は、グリセロールモノステアレートである。
【０１６４】
脂肪酸、それの誘導体、又はそれの塩は、少なくとも０．０２重量％、好ましくは少なくとも０．０５重量％、特には少なくとも０．１重量％の量で本発明による機能化微粒子重炭酸塩中に存在してもよい。ある種の実施形態において、脂肪酸、それの誘導体、又はそれの塩は、０．０２重量％〜３０重量％、好ましくは０．１重量％〜１０重量％、より好ましくは０．５重量％〜７重量％の量で機能化微粒子重炭酸塩中に存在してもよい。
【０１６５】
いくつかの実施形態において、添加物は、ステアリン酸、それのエステル、又はそれの塩を排除し得る。
【０１６６】
その上より多くの追加の又は代わりの実施形態において、追加の添加物は、ポリビニルアルコール、ポリグリコール、多糖、ポリ（メタ）アクリル酸、ポリ（アクリル酸  コ−マレイン酸、ポリエチレンイミン、ポリビニルピロリドン、Ｎ−２（−ヒドロキシプロピル）メタクリルアミド、ポリエチレングリコールなどのポリオキシアルキレン及びそれらの誘導体、並びにそれらの組み合わせなどからなる群から選択されるポリマーなどの、ポリマーを含んでも又はポリマーからなってもよい。
【０１６７】
ポリマーは、天然ポリマーであっても又は合成ポリマーであってもよい。天然ポリマーは、デンプン及びアラビアゴムなどの、天然源からであるポリマーである。天然ポリマーはまた、加水分解デンプンなど、変性されていてもよい。
【０１６８】
合成ポリマーは、例えばポリ（メタ）アクリレート及びそれらの誘導体、ポリエチレングリコールなどのポリオキシアルキレン及びそれらの誘導体、並びにポリビニルアルコールである。好ましいポリオキシアルキレン誘導体は、例えばＢＹＫ−Ｃｈｅｍｉｅ  ＧｍｂＨによって商品名ＢＹＫ  ３１５５で提供されるポリマーである。メタ−／アクリルポリマーは、例えば官能基としてメタクリル酸を有するアニオン性ポリマー、官能基としてメチルアミノエチルメタクリレートを有するカチオン性ポリマー、官能基としてトリメチル−アミノエチル−メタクリレートを有するメタ−／アクリレートコポリマー及び商標Ｅｕｄｒａｇｉｔ（登録商標）でＥｖｏｎｉｋから入手可能であるメタ−／アクリレートの中性ポリマーであってもよい。好適なＥｕｄｒａｇｉｔ（登録商標）銘柄は、例えば銘柄Ｌ、Ｓ、ＦＳ、Ｅ、ＲＬ、ＲＳ、ＮＥ及びＮＭである。銘柄ＲＬのＥｕｄｒａｇｉｔｓ（登録商標）、特にＥｕｄｒａｇｉｔ（登録商標）ＲＬ  ３０Ｄが好ましい。
【０１６９】
ポリエチレングリコールは、広範囲の異なる分子量で入手可能である。本発明の一実施形態において、１０００ｇ／モル未満の分子量を有する低分子量ポリエチレングリコール、好ましくは、３００〜５００ｇ／モルの範囲のなどの、２００〜６００ｇ／モルの範囲の分子量を有するポリエチレングリコール、好ましくはＰＥＧ４００を使用することができる。本発明の別の実施形態において、１０００ｇ／モル以上の分子量を有する高分子量ポリエチレングリコールが用いられ得る。好ましくは、高分子量ポリエチレングリコールは、１０００〜１００００ｇ／モル、より好ましくは、ＰＥＧ４０００などの、２０００〜８０００ｇ／モルの分子量を有する。
【０１７０】
いくつかの実施形態において、多糖が機能化微粒子重炭酸塩中の追加の添加物として使用される場合、多糖添加物は、加水分解デンプン、カルボキシメチルセルロース、アルギン酸及びそれの塩、アラビアゴム、カラギーナン、グアーガム、イナゴマメガム、キサンタン（ｘａｎｔｈａｍ）ゴム、並びにそれらの組み合わせからなる群から選択される少なくとも１種の多糖であってもよい。
【０１７１】
機能化微粒子重炭酸塩中の添加物は、
−  グアーガム及びそれらの誘導体、特にヒドロキシプロピルグアー（Ｊａｇｕａｒ  ＨＰ−１０５などの）；
−  ナトリウム、カルシウム又は銅塩（例えば、Ｋａｌｔｏｓｔａｔ、Ｃａｌｇｉｎａｔ、Ｌａｎｄａｌｇｉｎｅ、Ｋａｌｒｏｓｔａｔ、Ｋｅｌａｃｉｄ、Ｖｏｃｏｌｏｉｄ、Ｘａｎｔａｌｇｉｎ）などの、アルギン酸及びそれの塩；並びに
−  カルボキシメチルセルロース（例えば、Ａｑｕａｐｌａｓｔ、Ｃａｒｍｅｔｈｏｓｅ、ＣＥＬＬＯＦＡＳ、Ｃｅｌｌｐｒｏ、Ｃｅｌｌｕｇｅｌ、Ｃｏｌｌｏｗｅｌ、Ｅｔｈｏｘｏｓｅ、Ｏｒａｂａｓｅ、Ｌｏｖｏｓａ）
からなる群から選択される多糖を含んでも又は多糖からなってもよい。
【０１７２】
別の実施形態において、機能化微粒子重炭酸塩の追加の添加物は、変性された、特に加水分解されたデンプン又はそのようなデンプンを含む化合物を含んでも又はそれらからなってもよい。このクラスの特に好ましい添加物は、加水分解デンプン、アラビアゴム及びマルトデキストリンであり、マルトデキストリンが特に好ましい。ポリマーは、少なくとも０．０２重量％、好ましくは少なくとも０．０５重量％、より好ましくは少なくとも０．１重量％の量で本発明による機能化微粒子重炭酸塩中に存在してもよい。特に、加水分解デンプン、アラビアゴム、マルトデキストリン、ポリエチレングリコールなどのポリオキシアルキレン誘導体、ポリ（メタ）アクリレート、及びポリビニルアルコールは、例えば、０．０２重量％〜４０重量％、より好ましくは０．１重量％〜３５重量％、さらにより好ましくは、２重量％〜１０重量％などの、１重量％〜２０重量％の量で存在してもよい。
【０１７３】
一実施形態において、機能化微粒子重炭酸塩は、ロジン酸、それの任意の誘導体又はそれの塩と一緒に追加の添加物として少なくとも１種のポリマーを含む。この組み合わせにおいて、ポリマーは、好ましくは、ポリエチレングリコールなどのポリオキシアルキレン及びそれらの誘導体、ポリ（メタ）アクリレート及びそれらの誘導体、ポリビニルアルコール並びに変性された、特に加水分解されたデンプン、マルトデキストリン及びアラビアゴムなどの、多糖類からなる群から選択される。高分子量又は低分子量のポリエチレングリコール（上に定義されたような）、特に低分子量ポリエチレングリコールが好ましい。
【０１７４】
機能化微粒子重炭酸塩の添加物としてのロジン酸又はそれの任意の誘導体若しくは塩と、ポリエチレングリコール（好ましくは低分子量ポリエチレングリコール）との組み合わせの特定の実施形態において、ロジン酸は、機能化微粒子重炭酸塩の総量の５重量％〜２０重量％の、好ましくは７重量％〜１１重量％の量で存在し、ポリエチレングリコールは、機能化微粒子重炭酸塩の総量の各々、１重量％〜３０重量％の、好ましくは、例えば約１０重量％又は約２０重量％などの、５重量％〜２５重量％の量で存在する。
【０１７５】
さらに好ましい実施形態において、第１添加物としてロジン酸又はそれの任意の誘導体若しくは塩と、第２添加物としてのポリエチレングリコールとを含む機能化微粒子重炭酸塩は、先ず、ロジン酸又はそれの任意の誘導体若しくは塩の存在下で重炭酸塩粒子を共ミリングすることによって調製され、このようにして得られた機能化粒子は、次に、ポリマーと混合され、ロジン酸及びポリマー、特にポリエチレングリコールで機能化されている微粒子重炭酸塩を得るために押し出される。
【０１７６】
本発明において追加の添加物として使用される油は、動物、植物、又は石油化学起源のものであり得る有機油又は鉱油であってもよい。好適な油は、例えば、オリーブ油、トウモロコシ油、ヒマワリ油及び大豆油である。
【０１７７】
油は、エポキシ化などの、化学的に変性されてもよい。好ましい油は、エポキシ化大豆油である。油は、少なくとも０．０２重量％、好ましくは少なくとも０．０５重量％、特には少なくとも０．１重量％の量で本発明による機能化微粒子重炭酸塩中に存在してもよい。好ましい実施形態において、油は、０．１重量％〜１０重量％、より好ましくは１重量％〜７重量％の量で機能化微粒子重炭酸塩中に存在することができる。
【０１７８】
さらなる実施形態において、機能化微粒子重炭酸塩中の追加の添加物は、蜜ろう又はカルナバワックスなどの、ワックスである。
【０１７９】
ワックスは、少なくとも０．０２重量％、好ましくは少なくとも０．０５重量％、特には少なくとも０．１重量％の量で本発明による機能化微粒子重炭酸塩中に存在してもよい。ワックスは、例えば、１重量％〜３０重量％、好ましくは５重量％〜２５重量％の量で存在することができる。
【０１８０】
機能化微粒子重炭酸塩の特定の特性に関する追加の情報は、添加物がアミノ酸又はそれの塩を含むか又はそれからなる場合、ＳＯＬＶＡＹ  ＳＡによる国際公開第２０１６／１０２５９１Ａ１号パンフレットに；添加物が添加物としての樹脂酸又は脂肪酸を含むか又はそれからなる場合、ＳＯＬＶＡＹ  ＳＡによる欧州特許出願公開第３０３７３８８Ａ１号明細書に見いだすことができる。
【０１８１】
いくつかの実施形態において、機能化重炭酸塩は、加工助剤、アンチケーキング剤及び／又は流動助剤をさらに含んでもよい。
【０１８２】
この加工助剤、アンチケーキング剤及び／又は流動助剤は、先ず、機能付与添加物と混合され、その後、それらの混合物が微粒子重炭酸塩を機能化するために使用される。或いは、この加工助剤、アンチケーキング剤及び／又は流動助剤は、機能化重炭酸塩と混合されてもよい。例えば、機能化重炭酸塩粉末は、徐々に加工助剤、アンチケーキング剤及び／又は流動助剤を導入することによってＬｏｅｄｉｇｅ型「プラウシェア」ミキサーで混合されてもよい。
【０１８３】
いくつかの好ましい実施形態において、機能化重炭酸塩は、シリカをさらに含んでもよい。シリカは、機能化重炭酸塩用の加工助剤、アンチケーキング剤及び／又は流動助剤として使用され得る。シリカは非晶質（及び非結晶性）形態にあることが推奨される。好ましくは、機能化重炭酸塩中のシリカは、非晶質沈澱シリカである。機能化重炭酸塩は、機能化重炭酸塩の全組成物を基準として少なくとも０．１重量％、好ましくは少なくとも０．２重量％、好ましくは少なくとも０．５重量％のシリカを含んでもよい。機能化重炭酸塩は５重量％以下、好ましくは４重量％以下のシリカ、より好ましくは３重量％以下のシリカを含むことが推奨される。シリカの存在は、機能化重炭酸塩の流動性を改善することができ、それ故、発泡性ポリマー組成物中の化学発泡剤としてのその均質な適用を促進する。
【０１８４】
シリカは、ＩＳＯ  ５７９４−１標準、附則Ｄに従って測定される、例えば１８０ｍ２／ｇよりも大きい、好ましくは少なくとも２００ｍ２／ｇ、より好ましくは少なくとも４００ｍ２／ｇの、高い比表面積を有する、非常に微細な粒子の形態にあることが好ましい。
【０１８５】
有利な実施形態によれば、機能化重炭酸塩中のシリカは、２０μｍ未満の平均径を有する、好ましくは最大でも１５μｍ、又は最大でも１０μｍ、より好ましくは最大でも８μｍの平均径を有する粒子の形態にある。平均径は、ＡＳＴＭ  Ｃ−６９０−１９９２標準に従って測定される。
【０１８６】
好適な商業的に入手可能なシリカは、Ｄｅｇｕｓｓａ社によって製造される、非晶質シリカＳｉｐｅｒｎａ（登録商標）５０Ｓ；Ｓｉｐｅｒｎａｔ（登録商標）５０Ｓについての４５０ｍ2／ｇの代わりに１９０ｍ2／ｇのより低い比表面積を有する、Ｄｅｇｕｓｓａによって製造される非晶質シリカＳｉｐｅｒｎａｔ  ２２  Ｓ；（Ｓｉｐｅｒｎａｔ  ５０Ｓ及び２２Ｓについての７μｍの代わりに）１５μｍのより大きい平均径を有する（Ｓｏｌｖａｙによって所有される）Ｒｈｏｄｉａによって製造されるシリカＴｉｘｏｓｉｌ（登録商標）３８ＡＢである。それらの制御された粒径を有するＲｈｏｄｉａ製のＴｉｘｏｓｉｌ（登録商標）アンチケーキング剤は、水分つまり湿度、圧力、又は静電荷によって悪影響を受ける粉末用の有効な流動性調整剤である。
【０１８７】
そのような実施形態において、機能化重炭酸塩は、０．１重量％〜５重量％の非晶質シリカ、好ましくは０．２重量％〜４重量％の非晶質シリカ、より好ましくは０．５重量％〜３重量％の非晶質シリカを含んでもよい。シリカは、好ましくは沈澱シリカである。
【０１８８】
そのような実施形態において、機能化重炭酸塩は、１２：１〜９９０：１、好ましくは１４：１〜９９：１、より好ましくは１６：１〜９７：１の重炭酸ナトリウム対シリカの重量比からなってもよい。
【０１８９】
機能化微粒子重炭酸塩の製造方法
本発明は、さらに、機能化微粒子重炭酸塩の製造方法に関する。
【０１９０】
機能化微粒子重炭酸塩は、重炭酸塩成分を含有する溶液から、又は既に形成された微粒子重炭酸塩から直接に調製され得る。
【０１９１】
重炭酸塩成分又は微粒子重炭酸塩は、重炭酸アンモニウム、重炭酸ナトリウム、重炭酸カリウム、又はそれらの混合物を含んでも又はそれらから本質的になってもよく、特に重炭酸塩成分又は微粒子重炭酸塩は、重炭酸ナトリウムを含む又は重炭酸ナトリウムから本質的になる。重炭酸塩成分又は微粒子重炭酸塩は、好ましくは、少なくとも８０重量％の重炭酸ナトリウムを含む。
【０１９２】
本発明の一態様による機能化微粒子重炭酸塩は、カプセル化又はコーティングプロセスによって得られ得る。
【０１９３】
特に、本発明の別の態様は、以下のプロセスの少なくとも１つによる：
−  噴霧乾燥（アトマイゼーションとしても知られる）による、ここで、添加物は重炭酸塩含有溶液に溶解しており、
−  エマルジョン若しくは粉末形態での添加物との粉砕若しくは共粉砕（ミリング若しくは共ミリングとしても知られる）による；
−  流動床内でのスプレーコーティング及び噴霧造粒による、
−  流動床内での噴霧集塊による、
−  噴霧チリング（例えば、噴霧冷却、噴霧凍結）による、
−  ローラー圧縮による、並びに／又は
−  同時混合／押出などの、押出による、
本発明に従った上に記載されたような機能化微粒子重炭酸塩、好ましくは機能化微粒子アルカリ金属重炭酸塩の調製方法に関する。
【０１９４】
噴霧乾燥又はアトマイゼーションによる乾燥は、乾燥技術である。この方法は、数秒又はわずかな秒間で、粉末を得るために、高温ガス流中に溶液（又は懸濁液）の形態にある、乾燥すべき生成物を噴霧することを含む。微細な液滴への溶液の分割は、大きな物質移動表面を生み出し、それは、使用された溶液の溶媒の迅速な蒸発をもたらす。
【０１９５】
噴霧乾燥のための好適な装置は、当技術分野で公知であり、一般に、幾つかのモジュール：溶液をアトマイズする又は噴霧するための装置を含む、溶液を貯蔵及びアトマイズするための回路を含むモジュールと、高温ガスの準備及び高温ガスが噴霧溶液と接触する乾燥チャンバー（噴霧溶液が蒸発し、粒子が形成される乾燥チャンバー）へのその移送のためのモジュールと、サイクロン及び／又は好適なフィルターを一般に含む、粒子を集めるためのモジュールとを含む。
【０１９６】
一般に、溶液をアトマイズする又は噴霧するための装置は、圧縮ガス噴霧器又は分散タービンである。超音波ノズルもまた、溶液を噴霧するために使用することができる。
【０１９７】
本発明の噴霧乾燥プロセスにおいて、一般に、重炭酸塩の水溶液が使用される。添加物がそれに溶解できる、他の極性溶媒又は極性溶媒の混合物、例えば水とエタノールとの混合物が使用されてもよいが、水が好ましい溶媒である。
【０１９８】
本発明の噴霧乾燥法において、噴霧乾燥される水溶液は、１〜１０重量％の重炭酸塩成分を含む。溶液中の重炭酸塩成分は、好ましくは、アルカリ金属重炭酸塩である。噴霧乾燥される溶液は、１〜１０，０００ｐｐｍの添加物又はそれの塩をさらに含む。使用される添加物は、好ましくは、本発明の微粒子重炭酸塩について上に記載されたようなものの１つである。好ましい実施形態において、噴霧乾燥される溶液中の添加物の含有量は、噴霧乾燥される溶液の１ｋｇ当たり１〜５，０００ｐｐｍ、より好ましくは１〜３，０００ｐｐｍ、特には１０〜２，０００ｐｐｍ、例えば５０〜１，０００ｐｐｍの添加物である。一般に、水溶液は、水溶液の１ｋｇ当たり、少なくとも１ｍｇ、好ましくは少なくとも５ｍｇ、より好ましくは少なくとも１０ｍｇ、さらにより好ましくは少なくとも１００ｍｇの添加物を含む。一般に、水溶液は、水溶液の１ｋｇ当たり、最大でも２，０００ｍｇ、好ましくは最大でも１，５００ｍｇ、より好ましくは最大でも１，２００ｍｇの添加物を含む。塩の場合、重量百分率は、遊離の塩基／酸を基準として示される。
【０１９９】
一般に、機能化微粒子重炭酸塩の製造方法における噴霧乾燥プロセスにおいて、水溶液は、１重量％以上、好ましくは２重量％以上、より好ましくは３重量％以上、さらにより好ましくは４重量％以上、特には５重量％以上の重炭酸塩成分を含む。好ましくは、重炭酸塩成分は、重炭酸ナトリウム及び／又は重炭酸カリウムを含むか又はそれらから本質的になり、特に重炭酸ナトリウムを含む又は重炭酸ナトリウムから本質的になる。水溶液中の高濃度の重炭酸塩成分は、噴霧装置又はアトマイジング装置の高速閉塞につながるので有害である。それ故、水溶液は１０重量％以下、好ましくは８％以下、より好ましくは６％以下の重炭酸塩成分、特に重炭酸ナトリウムを含むことが一般に推奨される。好ましくは、重炭酸塩含有溶液は、１重量％〜１０重量％、有利には３重量％〜８重量％、より有利には４重量％〜６重量％などの、４重量％〜８重量％の重炭酸塩成分、特に重炭酸ナトリウムを含む水溶液である。
【０２００】
高温ガスでの乾燥は、アルカリ金属重炭酸塩の一部を、炭酸ナトリウムと、ＣＯ２と水との形態へ分解させる。本発明の１つの有利な実施形態において、噴霧乾燥は、乾燥ガス基準で少なくとも５容積％、有利には少なくとも１０容積％、より有利には少なくとも２０容積％、さらに有利には少なくとも３０容積％のＣＯ２を含むガス中で実施される。これは、炭酸塩固体とＣＯ２ガスと水蒸気とへの重炭酸塩分解を制限することを可能にする。一般に、噴霧乾燥は、４０℃〜２２０℃に予熱されたガスを使って実施される。有利には、噴霧乾燥は、噴霧乾燥チャンバー中で実施され、ここで、ガスは予熱された後に、少なくとも４０℃、好ましくは少なくとも５０℃、より好ましくは少なくとも６０℃、さらにより好ましくは少なくとも７０℃で噴霧乾燥チャンバーへ導入される。また有利には、ガスは、予熱された後に、最大でも２２０℃、好ましくは最大でも２００℃、より好ましくは最大でも１８０℃、さらにより好ましくは最大でも１３０℃で噴霧乾燥チャンバーへ導入される。
【０２０１】
噴霧乾燥操作後のガスの温度が最大でも８０℃、有利には最大でも７０℃、より有利には最大でも６０℃であることが好ましい。
【０２０２】
機能化微粒子重炭酸塩の製造方法での一実施形態において、水溶液は、噴霧乾燥操作中に噴霧される前に、少なくとも２０℃及び好ましくは最大でも８０℃の温度に予熱される。特定の一実施形態において、水溶液は、噴霧乾燥操作中に噴霧される前に、少なくとも２０℃及び最大でも２５℃の温度に予熱される。
【０２０３】
本発明による機能化微粒子重炭酸塩の製造方法は、共粉砕を受ける物質の１００重量部当たり０．０２〜１０重量部の添加物の存在下でなどの、添加物の存在下での重炭酸塩成分の共粉砕を含んでもよい。重炭酸塩成分及び添加物は、好ましくは、上に定義されたとおりである。
【０２０４】
共粉砕による機能化微粒子重炭酸塩の調製方法において、当技術分野で公知のような全ての好適な粉砕手順を用いることができる。
【０２０５】
典型的な装置には、可動機械部品の衝撃を受けるときに材料が粉砕され、及び材料の粒子を砕く効果を有するミルである、衝撃式ミルが含まれる。衝撃式ミルは、微細ミリング技術分野で周知である。そのようなミルには、ハンマーミル、スピンドルミル、アトライターミル、ジェットミル、遊星ボールミルなどの、ボールミル、及びケージミルが含まれる。そのようなミルは、例えば、Ｇｒｉｎｄｉｎｇ  Ｔｅｃｈｎｏｌｏｇｉｅｓ  ａｎｄ  Ｓｙｓｔｅｍ  ＳＲＬによって又はＨｏｓｏｋａｗａ  Ａｌｐｉｎｅ  ＡＧによって製造され、入手可能である。最も好ましくは、Ａｌｐｉｎｅ  ＬＧＭ  ３が用いられる。アルカリ金属重炭酸塩粒子の調製方法において、アルカリ金属重炭酸塩は、添加物、すなわち上で定義されたようなアミノ酸の存在下で粉砕される。重炭酸塩及び添加物の総量が一度にミルへ添加され、これにミリングが続くか、好ましくは重炭酸塩及び添加物が一定の速度でミリング装置へ供給されるかのいずれかである。重炭酸塩についての好適な速度は、５０ｋｇ／ｈ〜５００ｋｇ／ｈ、好ましくは１００ｋｇ／ｈ〜４００ｋｇ／ｈ、例えば約１５０ｋｇ／ｈである。添加物の量は、使用される重炭酸塩成分と添加物との重量比に対応する。例えば、重炭酸塩成分が、共粉砕を受ける物質の１００重量部当たり、１重量部の添加物の存在下で共粉砕される場合、添加物の供給速度は、重炭酸塩成分の供給速度の１％にすぎない。
【０２０６】
共粉砕による機能化微粒子重炭酸塩の調製方法における、添加物（例えば、ロジン酸、それの誘導体、若しくはそれの塩、又はそれらの組み合わせ）の量は、共粉砕を受ける物質の１００重量部当たり０．０２〜１０重量部である。０．０２重量部よりも下では、添加物の効能は少ししかない。１０重量部より多い量の添加物を使用すると、コスト理由で不利である。好ましい量は、共粉砕を受ける物質（典型的には重炭酸塩成分及び少なくとも１種の添加物）の１００重量部当たり各々、０．２〜８重量部の添加物、より好ましくは０．５〜５重量部の添加物、さらに好ましくは０．８〜２重量部の添加物、特には約１重量部の添加物である。
【０２０７】
ある実施形態において、本発明による機能化微粒子重炭酸塩の製造方法は、例えば流動床内での、スプレーコーティングを含んでもよい。流動床内でのスプレーコーティングは、粉末（重炭酸塩成分の固体粒子）が流動化チャンバーへ供給される技術である。ガスが、グリッドを通ってチャンバー底部から粒子を流動化させる。溶解形態での、溶融した形態での、及び／又は分散した固体形態での（例えば溶液、エマルジョン、懸濁液、メルト、メルトエマルジョン又はメルト懸濁液での）添加物を含む液体が、粒子上へ層又はコーティングを適用するために流動化粉末へ噴霧される。
【０２０８】
ある実施形態において、本発明による機能化微粒子重炭酸塩の製造方法は、例えば流動床内の、噴霧造粒を含んでもよい。流動床噴霧造粒は、液体から自由流動性顆粒を製造する方法である。水溶液、エマルジョン、懸濁液、メルト、メルトエマルジョン又はメルト懸濁液などの、固体を含有する液体は、流動床系へ噴霧される。固体は、好ましくは重炭酸塩粒子である。高い熱交換のために、液体中の水性溶媒又は有機溶媒は直ちに蒸発し、固体がスタータコアとしての小さい粒子を形成する。これらは、添加物を含有する別の液体（溶液／懸濁液）とともに噴霧される。ガスは、チャンバーへ噴霧された添加物溶液／懸濁液を流動化させる。流動床における蒸発及び乾燥後に、乾燥添加物は、スタータコアの周りにハードコーティングを形成する。この工程は、顆粒が成長してタマネギ様又はブラックベリー様の構造を形成するように、流動床において連続的に繰り返される。タマネギ様構造は、層ごとのコーティングから得られる。或いは、好適なスタータコアの明確な容積を提供することができる。この選択肢では、液体は、適用されつつある固体用のビヒクルとして役立つにすぎない。
【０２０９】
ある実施形態において、本発明による機能化微粒子重炭酸塩の製造方法は、例えば流動床内での、噴霧集塊を含んでもよい。流動床内での噴霧集塊は、粉末又は微細顆粒が流動化チャンバーへ供給される技術である。ガスが、グリッドを通ってチャンバー底部から粒子を流動化させる。バインダーとして働く、液体（溶液、エマルジョン、懸濁液、メルト、メルトエマルジョン又はメルト懸濁液のいずれか）が、流動化粒子上に噴霧される。粒子から塊を形成する液体ブリッジが生み出される。噴霧は、塊の所望のサイズに達するまで続く。
【０２１０】
ある実施形態において、本発明による機能化微粒子重炭酸塩の製造方法は、噴霧チリング（又は噴霧冷却、噴霧凍結）を含んでもよい。噴霧チリングは、メルト、メルトエマルジョン又はメルト懸濁液が流動化チャンバーへ噴霧される技術である。冷却ガスが流動化チャンバーに注入される。固体粒子の固化は、流動床中で冷却空気に熱を失うメルト小滴によって達成される。
【０２１１】
ある実施形態において、本発明による機能化微粒子重炭酸塩の製造方法は、ローラー圧縮を含んでもよい。ローラー圧縮は、かなりのサイズ拡大を引き起こす、力を粉末上へ加えることによって粉末粒子が互いに付着させられる技術である。粉末は、力を加えるために２つの反対方向に回転するロール間で圧縮される。得られたブリケット、フレーク又はリボンは、所望の粒径に達するためにロールから砕かれる。
【０２１２】
ある実施形態において、本発明による機能化微粒子重炭酸塩の製造方法は、押出（又は混合押出）を含んでもよい。押出（又は混合押出）は、粉末又は別の材料が、固定横断面のダイに押し通される技術である。１つのスクリュー、２つのスクリュー又は一連のパドルが、混合、脱ガス及び均質化段階に材料を押し通すのを助け得る。距離に沿った温度制御は、相変化、溶融、結晶化、化学反応、材料のコーティング又は造粒を可能にする。
【０２１３】
いくつかの実施形態において、機能化重炭酸塩が、シリカ、好ましくは非晶質シリカ、より好ましくは非晶質沈澱シリカをさらに含む場合、シリカは、先ず、機能付与添加物と混合されてもよく、その後、それらの混合物が微粒子重炭酸塩を機能化するために使用される。或いは、シリカは、機能化重炭酸塩と、それが調製された後に混合されてもよい。例えば、機能化重炭酸塩粉末は、シリカを機能化微粒子重炭酸塩中へ徐々に導入することによってＬｏｅｄｉｇｅ型「プラウシェア」ミキサーで混合されてもよい。シリカは、機能化重炭酸塩中に加工助剤、アンチケーキング剤（水捕捉のための乾燥剤として働くなどの）、及び／又は流動助剤として使用され得る。例えば、機能化重炭酸塩粉末は、自由流動性粉末を形成するために非晶質沈澱シリカと混合されてもよい。
【０２１４】
機能化微粒子重炭酸塩の使用
本発明は、
−  熱可塑性ポリマー、例えばＰＶＣプラスチゾル；又は
−  押出プロセスにおけるポリマー樹脂
を発泡させるための化学発泡剤としての本明細書で記載される機能化微粒子重炭酸塩の使用にさらに関する。
【０２１５】
化学発泡剤
本発明は、
−  熱可塑性ポリマー；又は
−  押出プロセスにおけるポリマー樹脂
を発泡させるための化学発泡剤にさらに関する。
【０２１６】
したがって、本発明の別の態様は、本明細書での様々な実施形態において記載されるような機能化微粒子重炭酸塩を含む、熱可塑性ポリマーを発泡させるための化学発泡剤であって、機能化微粒子重炭酸塩が、本明細書での様々な実施形態において記載されるような少なくとも１種の添加物を含有する化学発泡剤を提供する。任意選択的に、機能化微粒子重炭酸塩は、加工助剤、アンチケーキング剤（水捕捉用の乾燥剤として働くなどの）、及び／又は流動助剤をさらに含んでもよい。いくつかの実施形態において、機能化微粒子重炭酸塩は、本明細書での様々な実施形態において記載されるような、シリカ、好ましくは非晶質シリカ、より好ましくは非晶質沈澱シリカをさらに含んでもよい。
【０２１７】
いくつかの実施形態において、熱可塑性ポリマーを発泡させるための化学発泡剤は、１０００ｎｍ以下の粒径Ｄ５０を有する機能化微粒子重炭酸塩を含む。
【０２１８】
代わりの実施形態において、熱可塑性ポリマーを発泡させるための化学発泡剤は、１ミクロン超及び２５０μｍ以下、好ましくは１００μｍ以下、より好ましくは６０μｍ以下、その上より好ましくは４０μｍ以下、又は３０μｍ以下、又は２５μｍ以下の粒径Ｄ５０を有する機能化微粒子重炭酸塩を含む。
【０２１９】
機能化微粒子重炭酸塩中の添加物は、上に定義されたとおりである。
【０２２０】
本明細書で記載される機能化微粒子重炭酸塩及びその機能付与のために使用される添加物についての任意の特定の実施形態がここで適用できる。
【０２２１】
いくつかの実施形態において、化学発泡剤は、加熱中に窒素ガスを遊離させる化合物を含有しない。
【０２２２】
いくつかの実施形態において、化学発泡剤は、加熱中にアンモニアを遊離させる化合物を含有しない。
【０２２３】
好ましい実施形態において、化学発泡剤は、本明細書での様々な実施形態において記載されるような機能化微粒子重炭酸塩を含む吸熱性化学発泡剤である。
【０２２４】
好ましい実施形態において、化学発泡剤は、発熱性発泡剤を含有しない。
【０２２５】
いくつかの実施形態において、化学発泡剤は、機能化微粒子重炭酸塩を含み、別の発泡剤としての第２化合物をさらに含む。
【０２２６】
第２化合物は、好ましくは、吸熱性発泡剤である。
【０２２７】
第２化合物は、好ましくは、加熱時にＣＯ２を遊離させることができる。この第２化合物は、好ましくは、加熱時に機能化微粒子重炭酸塩の分解によって既に形成されるＣＯ２発生を増加させる。
【０２２８】
発泡剤として働くこのＣＯ２−遊離第２化合物は、カルボン酸若しくはポリカルボン酸、それの誘導体（エステルなどの）、又はそれの塩であってもよい。
【０２２９】
好適なカルボン酸には、式：ＨＯＯＣ−−Ｒ−−ＣＯＯＨ（ここで、Ｒは、１個以上のヒドロキシ基又はケト基でまた置換されていてもよく、不飽和をまた含有していてもよい、１〜約８個の炭素原子のアルキレン基である）のものが含まれる。エステル、塩及びハーフ塩もまた含まれる。
【０２３０】
発泡剤として働く好ましいＣＯ２−遊離第２化合物には、
−  フマル酸、
−  酒石酸、又は
−  クエン酸、クエン酸塩（クエン酸水素ナトリウム、クエン酸二ナトリウムなどの）、若しくはクエン酸のエステル
の少なくとも１つが含まれ得る。
【０２３１】
クエン酸のエステルには、トリブチルシトレート、トリエチルシトレート、トリ−Ｃ１２〜１３アルキルシトレート、トリ−Ｃ１４〜１５アルキルシトレート、トリカプリリルシトレート、トリエチルヘキシルシトレート、トリイソセチルシトレート、トリオクチルドデシルシトレート及びトリイソステアリルシトレート、イソデシルシトレート及びステアリルシトレート、ジラウリルシトレート、及び／又はエチルシトレート（トリ−、ジ−及びモノエステルの混合物）、好ましくはトリブチルシトレート、トリエチルシトレート、イソデシルシトレート、又はトリエチルヘキシルシトレートが含まれ得る。
【０２３２】
吸熱性発泡剤として働くより好ましいＣＯ２−遊離第２化合物は、クエン酸、それのエステル、又はそれの塩を含むか又はそれらからなる。
【０２３３】
その上代わりの実施形態において、化学発泡剤は、好ましくは、ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から選択される、発熱性化学発泡剤をさらに含んでもよく、より好ましくは、ＡＤＣＡ（アゾジカルボンアミド）をさらに含んでもよい。そのような実施形態において、化学発泡剤は、５：９５〜９５：５、好ましくは９０：１０〜１０：９０、より好ましくは８５：１５〜１５：８５、その上より好ましくは８０：２０〜２０：８０の機能化重炭酸塩対発熱性化学発泡剤の重量比からなってもよい。
【０２３４】
任意選択的に、機能化微粒子重炭酸塩を含む化学発泡剤は、加工助剤、アンチケーキング剤（水捕捉のための乾燥剤として働くなどの）、及び／又は流動助剤をさらに含んでもよい。いくつかの実施形態において、化学発泡剤は、微粒子の機能化微粒子重炭酸塩と、シリカ、好ましくは非晶質シリカ、より好ましくは非晶質沈澱シリカとの混合物を含む。
【０２３５】
発泡剤組成物中の機能化第２化合物
ＣＯ２発生を補完する、発泡剤組成物中のＣＯ２−遊離第２化合物はまた機能化微粒子形態にあってもよいことがまた想定される。この機能化微粒子第２化合物は、機能化微粒子重炭酸塩に関して本明細書で記載されたような添加物を含むであろう。微粒子第２化合物のこの機能付与はまた、機能化微粒子重炭酸塩の製造に関して上に記載されたような１つ以上の技術を用いてもよい。
【０２３６】
いくつかの実施形態において、吸熱性発泡剤は、
−  様々な実施形態において本明細書で記載されるような、機能化微粒子重炭酸塩；及び
−  機能化微粒子カルボン酸若しくはポリカルボン酸、それの誘導体（エステルなどの）、又はそれの塩
を含むか、又はそれらから本質的になるか、又はそれらからなる。
【０２３７】
特定の実施形態において、吸熱性発泡剤は、
−  様々な実施形態において本明細書で記載されるような、機能化微粒子重炭酸塩；及び
−  フマル酸、酒石酸、クエン酸、それの塩（クエン線水素ナトリウム、クエン酸二ナトリウムなどの）、そのエステル、及びそれらの任意の組み合わせからなる群から選択される、機能化微粒子カルボン酸若しくはポリカルボン酸、それの誘導体、又は塩
を含むか、又はそれらから本質的になるか、又はそれらからなる。
【０２３８】
いくつかの実施形態において、熱可塑性ポリマーを発泡させるための化学発泡剤は、両方とも１０００ｎｍ以下の粒径Ｄ５０を有する、機能化微粒子重炭酸塩と、機能化微粒子第２化合物（例えば、機能化カルボン酸若しくはポリカルボン酸、それの誘導体、又は塩）とを含む。
【０２３９】
代わりの実施形態において、熱可塑性ポリマーを発泡させるための化学発泡剤は、両方とも１ミクロン超及び２５０ミクロン以下、好ましくは３０ミクロン以下の粒径Ｄ５０を有する、機能化微粒子重炭酸塩と、機能化微粒子第２化合物（例えば、機能化カルボン酸若しくはポリカルボン酸、それの誘導体、又は塩）とを含む。
【０２４０】
その上代わりの実施形態において、熱可塑性ポリマーを発泡させるための化学発泡剤は、１０００ｎｍ以下の粒径Ｄ５０を有する機能化微粒子重炭酸塩と、１ミクロン超及び２５０ミクロン以下、好ましくは３０ミクロン以下の粒径Ｄ５０を有する機能化微粒子第２化合物（例えば、機能化カルボン酸若しくはポリカルボン酸、それの誘導体、又は塩）とを含む。
【０２４１】
吸熱性発泡剤が機能化微粒子重炭酸塩と、機能化微粒子第２化合物（例えば、機能化カルボン酸若しくはポリカルボン酸、それの誘導体、又は塩）とを含む実施形態において、そのような発泡剤の製造方法は、以下の工程；
−  Ａ／第１添加物（ここで、第１添加物は、本明細書で定義されるものから選択される）を使用して機能化微粒子重炭酸塩を製造する工程；別々に、第２添加物（ここで、第２添加物は、本明細書で定義されるものから選択される）を使用して機能化微粒子第２化合物を製造する工程；機能化微粒子重炭酸塩と機能化微粒子第２化合物とを混合して吸熱性発泡剤を製造する工程；又は
−  Ｂ／機能付与前に、微粒子重炭酸塩と微粒子第２化合物とを混合して非機能化微粒子混合物を製造する工程；及び少なくとも１種の添加物（本明細書で定義されるような）を使用して非機能化微粒子混合物を機能化して吸熱性発泡剤を製造する工程
を含有し得る。
【０２４２】
方法Ａ／において、第１及び第２添加物は、同じものであってもよいし、又は異なってもよい。機能化微粒子重炭酸塩及び機能化微粒子第２化合物を製造するための技術は、同じものであってもよいし、又は異なってもよい。
【０２４３】
方法Ｂ／において、添加物並びに微粒子重炭酸塩及び微粒子第２化合物の機能付与のための技術は、一般に同じものであり、したがって、吸熱性発泡剤の製造においてより少ない柔軟性をもたらす。しかしながら、この方法は、よりコスト効率が高いであろう。
【０２４４】
発泡性ポリマー組成物
本発明の別の態様は、
ａ）ポリマーと；
ｂ）発泡させるための化学発泡剤として使用される機能化微粒子重炭酸塩と；
ｃ）少なくとも１種のポリマー添加剤と
を含む発泡性ポリマー組成物に関する。
【０２４５】
任意選択的に、発泡性ポリマー組成物中の機能化微粒子重炭酸塩は、加工助剤、アンチケーキング剤（水捕捉のための乾燥剤として働くなどの）、及び／又は流動助剤をさらに含んでもよい。いくつかの実施形態において、発泡性ポリマー組成物中の機能化微粒子重炭酸塩は、本明細書での様々な実施形態において記載されるような、シリカ、好ましくは非晶質シリカ、より好ましくは非晶質沈澱シリカをさらに含んでもよい。
【０２４６】
発泡性ポリマー組成物は、（本明細書で記載されるような）発泡させるための補完的化学発泡剤として使用される機能化微粒子第２化合物を任意選択的に含んでもよい。
【０２４７】
発泡性ポリマー組成物は、シリコーン系泡安定剤などの、泡安定剤を任意選択的に含んでもよい。
【０２４８】
発泡性ポリマー組成物中のポリマーの量は、典型的には、発泡性ポリマー組成物の総重量を基準として約１０重量％（又は２０重量％）〜約９０重量％の範囲である。ポリマーの量は、発泡性ポリマー組成物の所望の最終特性に従って選択することができる。
【０２４９】
本発明による好ましい一実施形態において、発泡性ポリマー組成物は、プラスチゾルの形態にある。用語「プラスチゾル」は、液体可塑剤中のポリマー粒子の懸濁液に関連している。
【０２５０】
好ましくは、プラスチゾルは、液体可塑剤中のポリ塩化ビニル粒子の懸濁液である。可塑剤の選択は、特に制限されず、それ故、ジオクチルフタレート又は１，２−シクロヘキシルジカルボン酸ジイソノニルエステルなどの、一般に用いられる可塑剤をこの目的のために使用することができる。
【０２５１】
用語「ポリ塩化ビニル」は、塩化ビニルホモポリマー並びにハロゲン化モノマー（塩化ビニリデン；クロロアクリレート；塩素化ビニルエーテルのようなクロロオレフィン）か、非ハロゲン化モノマー（エチレン及びプロピレンのようなオレフィン；スチレン；酢酸ビニルのようなビニルエーテル）かのいずれかである他のエチレン性不飽和モノマーとの塩化ビニルのコポリマー；並びにアクリル酸及びメタクリル酸；エステル、ニトリル及びアミドとの塩化ビニルコポリマーを意味することを意図する。塩化ビニルホモポリマー及び５０〜９９重量％、好ましくは６０〜８５重量％の塩化ビニルを含有する塩化ビニルコポリマーが好ましい。
【０２５２】
発泡性ポリマー組成物中のプラスチゾルの量は、典型的には、発泡性ポリマー組成物の総重量を基準として約２０重量％〜約９０重量％の範囲である。プラスチゾルの量は、発泡性ポリマー組成物の所望の最終特性に従って選択することができる。
【０２５３】
発泡性ポリマー組成物中の機能化微粒子重炭酸塩の量は、典型的には、ポリマーの１００重量部当たり５〜１５重量部の範囲である。例えば、発泡性ＰＶＣポリマー組成物について、発泡性ＰＶＣポリマー組成物中の機能化微粒子重炭酸塩の量は、典型的には、ＰＶＣ樹脂の１００重量部当たり５〜１５重量部、好ましくはＰＶＣ樹脂の１００重量部当たり６〜１２重量部；より好ましくはＰＶＣ樹脂の１００重量部当たり７〜１１重量部又はＰＶＣ樹脂の１００重量部当たり８〜１０重量部の範囲である。
【０２５４】
本発明の発泡性ポリマー組成物は、さらなる成分、例えば、泡安定剤；排気剤；カーボンブラックなどの、充填材又は増量剤（例えば、充填材としてのＣａＣＯ３）；他のポリマー及び油；硫黄化合物及び酸化亜鉛などの、硬化系の一部として働く様々な化学物質などの、硬化剤；帯電防止剤；殺生物剤；着色剤；カップリング剤；繊維強化材；難燃剤；殺真菌剤；熱安定剤；滑剤；離型剤；可塑剤（例えば、ＤＩＮＰ＝ジ−イソノニルフタレート）；防腐剤；加工助剤；スリップ剤；紫外線安定剤；粘度降下剤；並びに結果として生じる発泡ポリマーの望ましい成分であり得る任意の他の成分を含有し得る。
【０２５５】
好ましい泡安定剤には、ＰＶＣプラスチゾル用のＢＹＫ  ８０２０などの、シリコーン系泡安定剤が含まれ得る。
【０２５６】
いくつかの実施形態において、発泡性組成物は、機能化微粒子重炭酸塩以外の別の発泡剤を含有しない。
【０２５７】
他の実施形態において、発泡性組成物は、発熱性であるいかなる発泡剤も含有しない。特定の実施形態において、発泡性組成物は、窒素ガス及び／又はアンモニアを遊離させる発泡剤を含有しない。窒素ガスを遊離させる発泡剤の例は、アゾジカルボン酸ジアミド（アゾジカルボンアミド、ＡＤＣ、ＡＤＣＡ、ＣＡＳ  Ｎｏ．１２３−７７−３）、スルホンヒドラジド：４，４’−オキシビス（ベンゼンスルホニルヒドラジド）（ＯＢＳＨ、ＣＡＳ  Ｎｏ．８０−５１−３）及びｐ−トルエンスルホニルヒドラジド（ＴＳＨ、ＣＡＳ  Ｎｏ．１５７６−３５−８）などの発熱性発泡剤である。
【０２５８】
好ましい実施形態において、発泡性ポリマー組成物は、アゾジカルボンアミドを含有しない。
【０２５９】
代わりの又は追加の好ましい実施形態において、発泡性ポリマー組成物は、ベンゼンスルホニルヒドラジドを含有しない。
【０２６０】
代わりの又は追加の実施形態において、発泡性ポリマー組成物は、ｐ−トルエンスルホニルヒドラジドを含有しない。
【０２６１】
その上代わりの実施形態において、発泡性ポリマー組成物は、ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から好ましくは選択される、発熱性化学発泡剤をさらに含んでよく、より好ましくは、ＡＤＣＡ（アゾジカルボンアミド）をさらに含んでもよい。そのような実施形態において、発泡性ポリマー組成物は、５：９５〜９５：５、好ましくは９０：１０〜１０：９０、より好ましくは８５：１５〜１５：８５、その上より好ましくは８０：２０〜２０：８０の機能化重炭酸塩対発熱性化学発泡剤の重量比からなってもよい。
【０２６２】
発泡性組成物の調製方法
本発明の別の態様は、上に記載されたような発泡性ポリマー組成物の調製方法であって、この方法が、
−  発泡性ポリマー組成物の成分が機能化微粒子重炭酸塩である、本明細書で提供されるような発泡性ポリマー組成物の成分を混合する工程
を含む方法に関する。
【０２６３】
発泡性ポリマー組成物の調製方法は、例えばオーステナイトステンレス鋼（３０４Ｌ−３１６Ｌ等）でできた、従来装置で実施することができる。本方法はまた、化学薬品使用向けのプラスチック、ガラス及びセラミックスのような非金属材料で実施することができる。
【０２６４】
好ましくは、本方法における混合工程は、連続混合下で実施される。発泡性ポリマー組成物は比較的高い粘度を有するので、強力混合が、均質な発泡性ポリマー組成物を得るために必要とされる。さらに、発泡効果は混合中に既に起こり始めるので、混合の速度は、短期間内に良好な均質化を達成するために十分に高くあるべきである。好ましくは、均質化は、本方法の混合工程中に約２０秒未満内で達成される。混合条件の選択は、装置の具体的な特性に依存する。発泡性ポリマー組成物の調製方法の混合工程は、従来のフォーム製造におけるような任意の好適な温度で実施することができ、本方法は、約０℃〜約３０℃、例えば約２０〜２５℃の範囲の比較的低い温度（周囲温度）で例えば実施することができる。
【０２６５】
発泡性ポリマー組成物は、
−  本明細書で記載されるような粉末形態での機能化微粒子重炭酸塩と、
−  任意選択的に、ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）などの、発熱性発泡剤、並びに任意選択的に発熱性発泡剤用の分解開始剤と；
−  少なくとも１種の可塑剤と、
−  少なくとも１種の発泡性ポリマーと、
−  任意選択的に泡安定剤と；
−  任意選択的に無機充填材などの１種以上のポリマー添加剤と
を混合することによって調製され得る。
【０２６６】
例えば、ＰＶＣプラスチゾル組成物は、
−  本明細書で記載されるような粉末形態での機能化微粒子重炭酸塩と、
−  任意選択的に、ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）などの、発熱性発泡剤、並びに任意選択的に発熱性発泡剤用の分解開始剤と；
−  少なくとも１種の可塑剤と、
−  少なくとも１種のポリ塩化ビニル樹脂と、
−  任意選択的に泡安定剤と；
−  任意選択的に無機充填材などの１種以上のポリマー添加剤と
を混合することによって調製され得る。
【０２６７】
好ましい泡安定剤には、ＰＶＣプラスチゾル用のＢＹＫ  ８０２０などの、シリコーン系泡安定剤が含まれ得る。
【０２６８】
ＰＶＣ発泡性プラスチゾル組成物などの発泡性ポリマー組成物の成分は、高速ミキサーで分散させられ、次に、減圧下で脱気されてもよい。
【０２６９】
ＰＶＣ発泡性プラスチゾル組成物は、（本明細書で記載されるような）発泡させるための補完的化学発泡剤として使用される機能化微粒子第２化合物を任意選択的に含んでもよい。機能化微粒子第２化合物は、機能化微粒子カルボン酸若しくはポリカルボン酸、それの誘導体、又は塩であってもよい。機能化微粒子第２化合物は、フマル酸、酒石酸、クエン酸、それの塩（クエン線水素ナトリウム、クエン酸二ナトリウムなどの）、そのエステル、及びそれらの任意の組み合わせからなる群から選択され得る。
【０２７０】
発泡ポリマーの調製方法
本発明のさらなる態様は、上記の発泡性ポリマー組成物が加熱される、発泡ポリマーの調製方法に関する。したがって、発泡ポリマーの調製方法は、以下の工程：
−  本明細書で提供されるような発泡性ポリマー組成物の成分を混合する工程；及び
−  混合から得られた発泡性ポリマー組成物を加熱する工程
を含むことができる。
【０２７１】
好ましくは、加熱工程は、混合工程の完了後直ちに実施される。
【０２７２】
発泡ポリマーの調製方法は、押出又は延展などの造形工程を含み得る。好ましくは、加熱工程は、混合及び造形工程の完了後直ちに実施される。
【０２７３】
加熱工程は、樹脂及びプラスチゾルの組成に応じて、約１２０℃〜約２２０℃以下、又は約１２０℃〜約２１０℃以下、又は約１２０℃〜約２００以下の温度で実施することができる。
【０２７４】
加熱工程における加熱時間は、プラスチゾルの処方、材料の形状、温度等に依存する。上述の発泡性ポリマー組成物からの発泡ポリマーの調製方法において、発泡剤としての機能化微粒子重炭酸塩の存在下での加熱期間中のゲル化時間は、（全ての他の成分が同じもののままであるのに）発泡剤としてアゾジカルボンアミドの存在下でのそれ未満である。
【０２７５】
発泡性ポリマー組成物が機能化微粒子重炭酸塩を含む場合、ポリマーのガラス転移温度Ｔｇよりも上の及び／又は溶融温度Ｔｍよりも上の温度でのゲル化時間は、好ましくは、１２５秒未満、特には９０秒未満、好ましくは８０秒以下、又は７０秒以下、又はより好ましくは６０秒以下などの、１８０秒未満である。
【０２７６】
ＰＶＣプラスチゾルに関して、結果として生じる液体ＰＶＣペースト（プラスチゾル）は、表面（例えば、紙、特にシリコーン紙）上に一定厚さでスプレッドコートし、１２０秒〜３０秒の時間、好ましくは１２０秒〜６０秒の時間、より好ましくは１２０秒〜９０秒の時間などの、１３０秒以下の時間、硬化（ゲル化）温度（一般に、１８０℃〜２１０℃、又は１８５℃〜２１０℃、又は１９０℃〜２１０℃、又は２００℃〜２１０℃などの、１５０℃〜２１０℃若しくは２００℃）にセットされたオーブン（例えば、Ｔｈｅｒｍｏｓｏｌ  Ｗｅｒｎｅｒ  Ｍａｔｈｉｓ）中で加熱することができる。
【０２７７】
一般に、プラスチゾルがゲル化温度に保持される時間は、使用される発泡剤に依存する。発泡剤としてのアミノ酸、特にロイシンについてなどの、いくつかの発泡剤については、より短いゲル化時間が有利であることができ、その場合に、良好な経験及び膨張率のポリマーフォームが１００秒未満、特に、５０〜７０秒の範囲のなどの、８０秒未満のむしろ短いゲル化時間で得られる。アミノ酸で機能化されている重炭酸塩粒子について、短い時間での良好な結果はまた、ゲル化温度が２００℃よりも下、特に１７５〜１９５℃の範囲においてなどの、むしろ低い場合に特に達成される。ステアリン酸が本発明の機能化微粒子重炭酸塩中の添加物として使用される場合、アミノ酸添加物についてと同じゲル化時間及びゲル化温度が好ましい。
【０２７８】
ＰＶＣポリマーの製造方法のいくつかの実施形態について、発泡性ポリマー組成物が加熱される場合に、機能化微粒子重炭酸ナトリウムからＣＯ２ガスを遊離させる及びＰＶＣポリマーを溶融させるのに好適な温度は、発泡ＰＶＣポリマーを提供するための温度で９０秒〜１２０秒のゲル化時間の間、１９０〜２１０℃、好ましくは２００〜２１０℃であり得る。
【０２７９】
発泡性ポリマー組成物が、加熱及びポリマー溶融の前に表面上にスプレッドコートされる場合、発泡ポリマーは、少なくとも２７０、好ましくは少なくとも２８０、より好ましくは少なくとも３００の膨張比を有し得る及び／又は０．６ｇ／ｃｍ３未満、好ましくは０．５５ｇ／ｃｍ３未満、より好ましくは最大でも０．５ｇ／ｃｍ３の密度を有する。膨張比は、その層がオーブン中で加熱されるときに発泡性ポリマー組成物のスプレッドコーテッド層の初期厚さで割った最終厚さの比に基づいて計算される。
【０２８０】
本発泡剤及び上で議論された発泡性ポリマー組成物を使用して製造される発泡ポリマー生成物は、押出、カレンダー掛け、射出成形、コーティング、膨張キャスティング（ｅｘｐａｎｓｉｏｎ  ｃａｓｔｉｎｇ）又は回転成形を含む方法によって製造することができる。
【０２８１】
発泡ポリマー
本発明のさらなる態様は、上に記載されたような発泡性組成物から得られる発泡ポリマーに関する。
【０２８２】
本発明の一実施形態において、発泡ポリマーは、可撓性の発泡ポリマーである。この実施形態において、発泡又は押出ポリマーは、好ましくは、可撓性ポリ塩化ビニルであり、有利には、
−  フローリング用途向けに；
−  フォームベースの壁紙の製造のために；
−  人造皮革として；又は
−  テクニカルフォームとして
使用することができる。
【０２８３】
機能化微粒子重炭酸塩は、発泡又は押出ポリマー（発泡ＰＶＣ又はポリウレタン；押出ＰＶＣ、ポリオレフィン、ポリアミドなどの）用の発泡剤として好ましくは使用され、吸熱性発泡剤として好ましくは使用される。ポリマーの非限定的な例は、ポリ塩化ビニル（ＰＶＣ）、ポリウレタン、ポリオレフィン（ＰＯ、ＰＥ、ＰＰ）、スチレン系樹脂（ＰＳ、ＡＢＳ、ＡＳＡ、ＳＡＮ）、エンジニアリング樹脂、ポリフェニレンオキシド、ポリアミド、ポリイミド、並びに天然ゴム及びニトリルブタジエンゴム（ＮＢＲ）又はクロロプレンゴム（ＣＲ）などの合成ゴムである。
【０２８４】
発泡性ポリマー組成物が加熱及びポリマー溶融の前に表面上にスプレッドコートされる場合、発泡ポリマーは、少なくとも２７０、好ましくは少なくとも２８０、より好ましくは少なくとも３００の膨張比を有し得る。膨張比は、その層がオーブン中で加熱されるときに発泡性ポリマー組成物のスプレッドコーテッド層の初期厚さで割った最終厚さの比に基づいて計算される。膨張比は、２７０〜４５０以下、又は２８０〜４４５以下、又は２９０〜４４０以下、又は３００〜４４０以下であってもよい。
【０２８５】
いくつかの実施形態において、発泡ポリマーは、０．６５ｇ／ｃｍ３未満の又は０．６ｇ／ｃｍ３未満、好ましくは０．５８ｇ／ｃｍ３未満、より好ましくは最大でも０．５５ｇ／ｃｍ３、最も好ましくは最大でも０．５ｇ／ｃｍ３又は最大でも０．４５ｇ／ｃｍ３の密度のＰＶＣフォームである。ＰＶＣフォームが少なくとも１種の添加物とともに機能化微粒子重炭酸塩を含有する発泡性ＰＶＣ組成物でできているいくつかの実施形態において、ＰＶＣフォームは、０．３〜０．６５ｇ／ｃｍ３の密度、好ましくは０．３３〜０．５８ｇ／ｃｍ３の密度、より好ましくは０．３３〜０．５ｇ／ｃｍ３の密度又は０．３３〜０．４５ｇ／ｃｍ３の密度でさえを有する。添加物は、蜜ろう、カルナバワックス、グリセロールモノステアレート、ポリ（メタ）アクリレート、エポキシ化大豆油、アラビアゴム、リノール酸、マルトデキストリン、ポリビニルアルコール、ラウリン酸、ロジン酸又はそれの任意の誘導体、デンプン、ステアリン酸、ポリオキシエチレン化合物（ＢＩＫ３１５５、ポリエチレングリコール、例えば、ＰＥＧ４００、ＰＥＧ４０００のような）、ロイシン、及びそれらの２つ以上の任意の組み合わせからなる群から好ましくは選択される。
【０２８６】
本発明は、本明細書において述べられる添加物の効果の発見に基づくものであり、それについて本方法の異なる変形及び／又は本方法の前記変形によって得られる生成物の異なる変形が以下により詳細に説明される。
【０２８７】
項目１．熱可塑性ポリマー前駆体、例えばＰＶＣプラスチゾル又はポリマー樹脂を押出プロセスにおいて発泡させるための化学発泡剤であって、
前記化学発泡剤が機能化微粒子重炭酸塩を含み、
ここで、前記機能化微粒子重炭酸塩が少なくとも１種の添加物を含有し、及び
ここで、機能化微粒子重炭酸塩中の前記添加物が、ロジン酸、それの任意の誘導体、それの任意の塩、又はそれらの任意の組み合わせを含む
化学発泡剤。
【０２８８】
項目２．発泡剤が、発熱性発泡剤であるいかなるさらなる発泡剤も含有しない、又は化学発泡剤が、加熱中に窒素ガスを遊離させる化合物を含有しない、又は化学発泡剤が、加熱中にアンモニアガスを遊離させる化合物を含有しない、項目１に記載の化学発泡剤。
【０２８９】
項目３．機能化微粒子重炭酸塩が、
−  １種以上のポリマー；
−  １種以上のアミノ酸、それらの任意の誘導体、及びそれらの塩；
−  １種以上の無機塩；
−  １種以上の油；
−  １種以上の脂肪；
−  １種以上の樹脂酸、それらの任意の誘導体、及びそれらの塩；
−  １種以上の脂肪酸、それらの任意の誘導体、及びそれらの塩；
−  カルボン酸若しくはポリカルボン酸、それの誘導体（エステルなどの）、若しくはそれの塩；
−  １種以上の石鹸；
−  １種以上のワックス；又は
−  それらの任意の組み合わせ
から選択される；
好ましくは、ポリエチレングリコールなどのポリオキシアルキレン及びそれらの誘導体、ポリ（メタ）アクリレート及びそれらの誘導体、ポリビニルアルコール、多糖類並びにそれらの組み合わせからなる群からより好ましくは選択される少なくとも１種のポリマーから；さらにより好ましくは、ポリビニルアルコール並びにポリエチレングリコールなどのポリオキシアルキレン及びそれらの誘導体から選択される
少なくとも１種の追加の添加物を含む、項目１又は２に記載の化学発泡剤。
【０２９０】
項目４．機能化微粒子重炭酸塩が、少なくとも５０重量％及び１００重量％未満の重炭酸塩成分と、５０重量％以下〜０．０２重量％の前記添加物の少なくとも１種とを含む、項目１〜３のいずれか一項に記載の化学発泡剤。
【０２９１】
項目５．機能化微粒子重炭酸塩が、少なくとも６５重量％及び１００重量％未満の重炭酸塩成分と、３５重量％以下〜０．０２重量％の前記添加物の少なくとも１種とを含む、項目１〜４のいずれか一項に記載の化学発泡剤。
【０２９２】
項目６．機能化微粒子重炭酸塩の粒子が、１μｍ超及び最大でも２５０μｍ、好ましくは最大でも１００μｍ、より好ましくは最大でも６０μｍ、その上より好ましくは最大でも４０μｍ、その上最も好ましくは最大でも２５μｍのＤ５０の粒度分布を有する項目１〜５のいずれか一項に記載の化学発泡剤。
【０２９３】
項目７．機能化微粒子重炭酸塩の粒子が、最大でも１μｍのＤ５０の粒度分布を有する、項目１〜５のいずれか一項に記載の化学発泡剤。
【０２９４】
項目８．機能化微粒子重炭酸塩が、以下のプロセスの少なくとも１つによって：
−  噴霧乾燥（アトマイゼーションとしても知られる）によって、ここで、添加物は重炭酸塩含有溶液に溶解しており、
−  エマルジョン若しくは粉末形態での添加物との粉砕若しくは共粉砕（ミリング若しくは共ミリングとしても知られる）によって；
−  流動床内でのスプレーコーティング及び噴霧造粒によって、
−  流動床内での噴霧集塊によって、
−  噴霧チリング（例えば、噴霧冷却、噴霧凍結）によって、
−  ローラー圧縮によって、並びに／又は
−  同時混合／押出などの、押出によって
得られ；
任意選択的に、このようにして得られた機能化微粒子重炭酸塩を、その平均粒径を低減するためにミリングにかける工程がこれに続き；好ましくは、添加物との共粉砕、押出、及び／又は添加物でのスプレーコーティングによって得られ；より好ましくは、添加物との粉砕及び／又は押出によって得られる、項目１〜７のいずれか一項に記載の化学発泡剤。
【０２９５】
項目９．加熱時にＣＯ２を遊離させる第２化合物をさらに含む、項目１〜８のいずれか一項に記載の化学発泡剤であって、前記第２化合物が、カルボン酸若しくはポリカルボン酸、それの誘導体（エステルなどの）、又はそれの塩からなる群から選択され、ここで、前記第２化合物が、任意選択的に、機能化微粒子重炭酸塩中のものと異なるか又は同じものである少なくとも１種の添加物、好ましくは同じ添加物で機能化されており、及びここで、前記第２化合物が、好ましくは、
−  フマル酸、
−  酒石酸、
−  クエン酸、クエン酸塩（クエン酸水素ナトリウム、クエン酸二ナトリウムなどの）、若しくはクエン酸のエステル；又はそれらの組み合わせ
の少なくとも１つである化学発泡剤。
【０２９６】
項目１０．化学発泡剤又は機能化微粒子重炭酸塩が、シリカ、好ましくは非晶質シリカ、好ましくは非晶性沈澱シリカをさらに含む、項目１〜９のいずれか一項に記載の化学発泡剤。
【０２９７】
項目１１．シリカが、少なくとも１８０ｍ２／ｇの、若しくは少なくとも２００ｍ２／ｇの、若しくは少なくとも４００ｍ２／ｇの高い表面積、及び／又は２０ミクロン未満の、好ましくは最大でも１５ミクロンの平均径を有する非晶質シリカである、項目１０のいずれか一項に記載の化学発泡剤。
【０２９８】
項目１２．機能化微粒子重炭酸塩中の添加物が、ロジン酸の誘導体を含み、好ましくは、ロジンのＣ１〜２５アルキルエステル、グリセロールロジンエステル、ペンタエリスリトールロジンエステル、又はそれらの組み合わせなどの、ロジン酸エステル、水素化ロジン酸、ロジン酸の二量体、重合ロジンからなる群から選択されるロジン酸の誘導体を含み、より好ましくは、少なくとも５０重量％のジヒドロアビエチン酸などの、ジヒドロアビエチン酸を含む、項目１〜１１のいずれか一項に記載の化学発泡剤。
【０２９９】
項目１３．機能化微粒子重炭酸塩中のロジン酸添加物が、アビエチン酸、ジヒドロアビエチン酸、ロジン酸エステル、又はそれらの混合物を含み、好ましくは、アビエチン酸、ジヒドロアビエチン酸、又はそれらの混合物を含む、項目１〜１１のいずれか一項に記載の化学発泡剤。
【０３００】
項目１４．ポリマーと、任意選択的に起泡安定剤と、項目１〜１３のいずれか一項に記載の化学発泡剤とを含む、発泡性ポリマー組成物であって、ポリマーが、ＰＶＣ、ポリウレタン、ポリオレフィン、又はポリアミドである組成物。
【０３０１】
項目１５．ＡＤＣＡ（アゾジカルボンアミド）、ＯＢＳＨ（４，４’−オキシビス（ベンゼンスルホニルヒドラジド））、ＤＮＰＴ（ジニトロソペンタメチレンテトラミン）、ＰＴＳＳ（ｐ−トルエンセミカルバジド）、ＢＳＨ（ベンゼン−４−スルホノヒドラジド）、及びＴＳＨ（トルエン−４−スルホノヒドラジド）、５−ＰＴ（５−フェニルテトラゾール）からなる群から好ましくは選択される、発熱性化学発泡剤をさらに含む、より好ましくはＡＤＣＡを含む、項目１４に記載の発泡性ポリマー組成物。
【０３０２】
項目１６．発泡性ＰＶＣプラスチゾル組成物である、項目１４又は１５に記載の発泡性ポリマー組成物であって、ポリマーがＰＶＣ樹脂を含む組成物。
【０３０３】
項目１７．発泡性ＰＶＣプラスチゾル組成物である、項目１４又は１５に記載の発泡性ポリマー組成物であって、ポリマーがＰＶＣ樹脂を含み、それが、好ましくはアゾジカルボンアミド、ベンゼンスルホニルヒドラジド、及び／又はｐ−トルエンスルホニルヒドラジドを含有しない組成物。
【０３０４】
項目１８．機能化微粒子重炭酸塩を含む項目１４又は１５に記載の発泡性ポリマー組成物を、ポリマーのガラス転移温度Ｔｇよりも上の及び／又は溶融温度Ｔｍよりも上の温度で、１３０秒未満であるゲル化時間の間ＣＯ２ガスを遊離させる及びポリマーを溶融させるのに好適な温度で加熱する工程を含む、ポリマーの製造方法。
【０３０５】
項目１９．ポリマーが、ＰＶＣ、ポリウレタン、ポリオレフィン、又はポリアミドである、項目１８に記載の方法によって得られる発泡ポリマー。
【０３０６】
項目２０．機能化微粒子重炭酸塩とＰＶＣ樹脂とを含む項目１６又は１７に記載の発泡性ＰＶＣポリマー組成物を、１９０〜２１０℃、好ましくは２００〜２１０℃の温度で、９０秒〜１２０秒のゲル化時間の間ＣＯ２ガスを遊離させる及びＰＶＣポリマーを溶融させるのに好適な温度で加熱して発泡ＰＶＣポリマーを提供する工程を含む、ＰＶＣ発泡ポリマーの製造方法であって、発泡性ＰＶＣポリマー組成物が、好ましくは、加熱及び溶融の前に表面上にスプレッドコートされ、並びに発泡ＰＶＣポリマーが、少なくとも２７０、好ましくは少なくとも２８０、より好ましくは少なくとも３００の膨張比を有する及び／又は０．６ｇ／ｃｍ３未満、好ましくは０．５５ｇ／ｃｍ３未満、より好ましくは最大でも０．５ｇ／ｃｍ３の密度を有する方法。
【０３０７】
項目２１．機能化微粒子重炭酸塩を含む、項目１６又は１７に記載の発泡性ＰＶＣプラスチゾル組成物を、ゲル化時間の間ＣＯ２ガスを遊離させる及びＰＶＣ樹脂を溶融させるのに好適な温度で加熱する工程を含む、ポリマーの製造方法であって、機能化微粒子を含む化学発泡剤での前記ゲル化時間が、発泡性ＰＶＣプラスチゾル組成物中の全ての他の成分が同じものである、Ｎ２を遊離させる化学発泡剤で得られるであろうゲル化時間未満である方法。
【０３０８】
項目２２．項目２０又は２１の方法によって得られる発泡ＰＶＣ。
【０３０９】
以下の実施例は、本発明、及び当業者に容易に理解できるその変形の非限定的な例示の目的で示される。
【実施例】
【０３１０】
共ミリング
ミリングは、分級器を備えた、Ｊａｅｃｋｅｒｉｎｇ製のＵｌｔｒａＲｏｔｏｒ  ＩＩＩ機器で連続的に行った。重炭酸ナトリウム粒子を、室温で空気注入下に１０〜３００ｋｇ／ｈでミルの底部でロードした。機能付与添加物を、ミックス中の機能付与添加物の所望の重量含有量に達するため、ミルの中間レベルで添加した。ミル回転速度及び分級器回転速度は、所望の粒度分布に達するように選択した。
【０３１１】
押出混合
押出混合プロセスは、注入点及びパドルを有するＨＡＳＬＥＲ  Ｇｒｏｕｐ製のＵＣＰ２５機器で連続的に行った。重炭酸ナトリウム粒子を、１〜２ｋｇ／ｈでＵＣＰ２５注入点でロードした。機能付与添加物を、０．１〜１ｋｇ／ｈで主注入点の２、３センチメートル後でロードした。パドルの回転速度は５０ｒｐｍであった。機器温度を室温に保った。
【０３１２】
押出混合後のミリング
押出混合プロセスを出る機能化重炭酸ナトリウムを、０．５〜１０ｋｇ／ｈのローディング速度でＨｏｓｏｋａｗａ  Ａｌｐｉｎｅ製のＵＰＺ１００ミルの最上部で連続的に注入した。ミルは、１０，０００〜１７，０００ｒｐｍで選択されるローター回転速度を有し、ミルは室温で運転された。
【０３１３】
集塊（⇒ＦＢ集塊＋ミリング）
流動床集塊プロセスからの生成物を、Ｈｏｓｏｋａｗａ  Ａｌｐｉｎｅ製のＵＰＺ１００ミルの最上部で注入した。調合重炭酸ナトリウムを０．５〜１０ｋｇ／ｈでロードし、ミルローター回転速度を１０，０００〜１７，０００ｒｐｍで選択した。プロセス温度は室温であった。
【０３１４】
流動床スプレーコーティング（⇒ＦＢコーティング＋ミリング）
スプレーコーティングは、流動化チャンバー、粒子をロードするための手段、一般に液体形態の機能付与添加物を注入するための手段、及び当該チャンバーの底部で流動化ガスを注入するための手段を含むＤＭＲ  Ｐｒｏｚｅｓｓｔｅｃｈｎｏｌｏｇｉｅ製のバッチ式流動床ＷＦＰ−ミニ機器で行った。重炭酸ナトリウム粒子を、流動化チャンバーに１００ｇ〜１ｋｇで最初にロードした。流動化空気を１０から１００℃まで加熱し、その流量は、１０〜４０ｍ３／ｈであった。機能付与添加物を含有する液体を、２０〜９０℃の温度でチャンバー底部から噴霧した。液体は一般に、溶媒中の機能付与添加物の溶液、好ましくは１〜８０重量％の濃度の水溶液であった。液体を、溶媒（例えば、水）を蒸発させ、及び機能付与添加物を重炭酸ナトリウム粒子上へコートする（一般に結晶化によって）ために、２０ｇ／分までの流量下で噴霧した。コートされた機能付与添加物の含有量は、１〜７０重量％であった。
【０３１５】
スプレーコーティング後に得られた生成物を、一般にミルにかけた。流動床コーティングプロセスを出るスプレーコートされた粒子を、０．５〜１０ｋｇ／ｈのローディング速度でＨｏｓｏｋａｗａ  Ａｌｐｉｎｅ製のＵＰＺ１００ミルの最上部で注入し、ミルは、１０，０００〜１７，０００ｒｐｍで選択されるローター回転速度を有し、室温で運転された。
【０３１６】
ＰＶＣプラスチゾルの調製
ＰＶＣプラスチゾルの製造方法は、一般に、以下の工程に従い得る：
−  ＰＶＣ樹脂の重量を２リットルのステンレス鋼ポットで測定し、処方の残りを別々に秤量する；
−  ステンレス鋼ポットを、解膠シャー刃形（ローターブレード径７０ｍｍ）を持った油圧式ミキサー（Ｐｅｎｄｒａｕｌｉｋ）下に置く
−  無機充填材、可塑剤及び発泡剤の添加中２５０回転／分での撹拌
−  粉末が懸濁したらすぐに、４５秒間４２００回転／分での撹拌（温度は約４０〜５０℃、より高い撹拌時の場合、温度は６０〜７０℃に上昇し得る）
−  気泡をストリップするための減圧準備。調製物のレベルがビーカー中へ上がる場合、気泡をより速く除去するために、ビーカーを作業台上で軽くたたいてもよい。
−  調製物のレベルが減圧の存在下で安定している場合、減圧を切る前に５分カウントし、次に、空気ストリッピングを終えること。
−  発泡を避けるために、任意選択的に泡安定剤（ＢＹＫ供給業者製などの）を添加すること
−  プレセット温度、通常Ｔ＝１９０、２００又は２１０℃でのＷｅｒｎｅｒ  Ｍａｔｈｉｓオーブンにおける温度設定
−  紙（実施例１〜８においてはシリコーン紙及び実施例９〜１３においては普通紙（Ｃｌａｉｒｅ  Ｆｏｎｔａｉｎｅ製））を取り付け、紙から残留水を除去するために１０秒間加熱する
−  プラスチゾル混合物を７５０ミクロンの厚さで紙上に広げる
−  ＰＶＣプラスチゾルを、ゲル化のために２分以下（通常６０秒、９０秒、１２０秒）加熱する、
−  プラスチゾルが、それを紙から取り外すために冷えるまで待つこと。
【０３１７】
以下の化学薬品を実施例において使用した：
【０３１８】
2020527186.tif 000003
【０３１９】
実施例１（本発明に従わない）
実施例１のＰＶＣプラスチゾル組成物を、発泡剤としてアゾジカルボンアミドを使用することによって調製した。実施例１のプラスチゾルの他の成分は、少なくとも１種のポリ塩化ビニルポリマー、及び任意選択的に無機充填材などの１種以上のポリマー添加剤であった。
【０３２０】
表１に挙げられるような具体的な成分及び量を選んだ。
【０３２１】
各々の実施例において、成分を高速ミキサーで分散させ、混合し、減圧下で脱気した。
【０３２２】
実施例１の、結果として生じた液体ＰＶＣペースト（プラスチゾル）をシリコーン紙上に約０．７５ｍｍの厚さでスプレッドコートし、１２０秒間１８５℃にセットされたＴｈｅｒｍｏｓｏｌ  Ｗｅｒｎｅｒ  Ｍａｔｈｉｓオーブン中で加熱した。
【０３２３】
フォームの表面及び構造を目視により評価した。膨張率は、初期厚さで割った、Ｗｅｒｎｅｒ  Ｍａｔｈｉｓオーブン加熱後の発泡生成物の最終厚さと、それがＷｅｒｎｅｒ  Ｍａｔｈｉｓオーブン加熱を通過する前のスプレッドコーテッド層の初期厚さ（ここでは約０．７５ｍｍ）との間の差の比であった。膨張比は、スプレッドコーテッド層の初期厚さ（ここでは約０．７５ｍｍ）で割った発泡生成物の最終厚さの比として計算した。結果を表１に提供し、ここで、「ＰＣＲ」は、ＰＶＣ樹脂の重量部を意味する。
【０３２４】
2020527186.tif 000004
【０３２５】
実施例２〜５（本発明に従わない）
実施例３〜５については、ＰＶＣプラスチゾル組成物を、発泡剤として粉末形態での非機能化重炭酸ナトリウムを使用することによって調製した。粉末形態での非機能化重炭酸ナトリウムを、少なくとも１種の可塑剤、少なくとも１種のポリ塩化ビニルポリマー、及び任意選択的に無機充填材などの１種以上のポリマー添加剤の存在下で混合した。実施例２のＰＶＣプラスチゾル組成物は、発泡剤としてアゾジカルボンアミドを使用することによって調製した。実施例２のプラスチゾルの他の成分は、実施例３〜５に使用されたものと同じものであった。表２に挙げられるような具体的な成分及び量を選んだ。表２の「ＰＣＲ」は、樹脂の重量部を意味する。各々の実施例２〜５において、成分を高速ミキサーで分散させ、それらを混合し、減圧下で脱気した。
【０３２６】
実施例２〜５の、結果として生じた液体ＰＶＣペースト（プラスチゾル）を各場合にシリコーン紙上に約０．７５ｍｍの厚さでスプレッドコートし、１２０秒間１８５℃でのゲル化期間でセットされたＴｈｅｒｍｏｓｏｌ  Ｗｅｒｎｅｒ  Ｍａｔｈｉｓオーブン中で加熱した。
【０３２７】
発泡剤として非機能化重炭酸塩を使った実施例３〜５は、発泡剤としてアゾジカルボンアミドを使用する実施例２と比べて不十分な膨張結果を与えた。ゲル化後に、実施例３〜５のＰＶＣプラスチゾル表面は、ポリマーメルトにおける気泡の表面癒着のサインである非常にザラザラした外観を有した。
【０３２８】
2020527186.tif 000005
【０３２９】
実施例６（本発明に従わない）
実施例６のＰＶＣプラスチゾル組成物を、発泡剤としてアゾジカルボンアミドを使用することによって調製した。実施例６のプラスチゾルの他の成分は、少なくとも１種の可塑剤、少なくとも１種のポリ塩化ビニルポリマー、及び任意選択的に、無機充填材などの１種以上のポリマー添加剤であった。表３に挙げられるような具体的な成分及び量を選んだ。
【０３３０】
各々の実施例において、成分を高速ミキサーで分散させ、それらを混合し、減圧下で脱気した。
【０３３１】
実施例６の、結果として生じた液体ＰＶＣペースト（プラスチゾル）をシリコーン紙上に約０．７５ｍｍの厚さでスプレッドコートし、実施例６については１２０秒間１８５℃にセットされたＴｈｅｒｍｏｓｏｌ  Ｗｅｒｎｅｒ  Ｍａｔｈｉｓオーブン中で加熱した。
【０３３２】
フォームの表面及び構造を目視により評価した。膨張率は、初期厚さで割った、Ｗｅｒｎｅｒ  Ｍａｔｈｉｓオーブン加熱後の発泡生成物の最終厚さと、それがＷｅｒｎｅｒ  Ｍａｔｈｉｓオーブン加熱を通過する前のスプレッドコーテッド層の初期厚さ（ここでは約０．７５ｍｍ）との間の差の比であった。膨張比は、スプレッドコーテッド層の初期厚さ（ここでは約０．７５ｍｍ）で割った発泡生成物の最終厚さの比として計算した。結果を表３に提供し、ここで、「ｐｃｒ」は、ＰＶＣ樹脂の重量部を意味する。
【０３３３】
2020527186.tif 000006
【０３３４】
実施例７（本発明に従わない）
発泡剤＝アゾジカルボンアミド
実施例７のＰＶＣプラスチゾル組成物を、発泡剤としてアゾジカルボンアミドを使用することによってＤｉｓｐｅｒｍａｔ装置で調製した。使用されるアゾジカルボンアミド製品は、７５重量％のアゾジカルボンアミドと、２５重量％の分解開始剤（酸化亜鉛／ステアリン酸亜鉛）とからなるＧｅｎｉｔｒｏｎ  ＳＣＥ（Ｌａｎｘｅｓｓ）であった。プラスチゾルの成分を高速ミキサーで分散させ、次に混合し、減圧下で脱気した。実施例７の、結果として生じた液体ＰＶＣペースト（プラスチゾル）を各場合に一片の紙（Ｃｌａｉｒｅ  Ｆｏｎｔａｉｎｅ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。
【０３３５】
膨張率は、初期厚さで割った、Ｗｅｒｎｅｒ  Ｍａｔｈｉｓオーブン加熱後の発泡生成物の最終厚さと、それがＷｅｒｎｅｒ  Ｍａｔｈｉｓオーブン加熱を通過する前のスプレッドコーテッド層の初期厚さ（ここでは約０．７５ｍｍ）との間の差の比であった。膨張比は、スプレッドコーテッド層の初期厚さ（ここでは約０．７５ｍｍ）で割った発泡生成物の最終厚さの比として計算した。各々のプラスチゾル中の具体的な成分及び量、オーブン温度、ゲル化のための時間、オーブン加熱後の発泡生成物の厚さ、膨張率、膨張比、並びにＰＶＣフォームの密度を表４に提供し、ここで、「ｐｃｒ」は、ＰＶＣ樹脂の重量部を意味する。
【０３３６】
2020527186.tif 000007
【０３３７】
実施例８（本発明に従わない）
機能付与添加物＝蜜ろうを使う
機能化重炭酸ナトリウムの１つの試料を、重炭酸ナトリウム粒子を蜜ろうで流動床においてスプレーコートし、次に、ミリングすることによって調製した。この機能化重炭酸ナトリウム試料を、実施例８Ａ（２０重量％蜜ろう）と特定する。
【０３３８】
実施例８については、ＰＶＣプラスチゾル組成物をＤｉｓｐｅｒｍａｔ装置で調製した。各々の実施例において、プラスチゾルの成分を高速ミキサーで分散させ、次に混合し、減圧下で脱気した。実施例１４の、結果として生じた液体ＰＶＣペースト（プラスチゾル）を各場合に一片の紙（Ｃｌａｉｒｅ  Ｆｏｎｔａｉｎｅ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量、オーブン温度、ゲル化のための時間、オーブン加熱後の発泡生成物の厚さ、膨張比、並びにＰＶＣフォームの密度を表５に提供し、ここで、「ｐｃｒ」は、ＰＶＣ樹脂の重量部を意味する。
【０３３９】
2020527186.tif 000008
【０３４０】
実施例９〜１１（本発明に従う）
機能付与添加物＝ロジン酸
機能化重炭酸塩の３つの試料を、重炭酸ナトリウム粒子をロジン酸と共粉砕（共ミリング）することによって調製した。これらの試料を、実施例９Ａ（１重量％のロジン酸）、１０Ａ（２重量％のロジン酸）、１１Ａ（１０重量％のロジン酸）と特定する。
【０３４１】
実施例９〜１１については、ＰＶＣプラスチゾル組成物をＤｉｓｐｅｒｍａｔ装置で調製した。各々の実施例において、プラスチゾルの成分を高速ミキサーで分散させ、次に混合し、減圧下で脱気した。実施例８の、結果として生じた液体ＰＶＣペースト（プラスチゾル）を各場合に一片の紙（Ｃｌａｉｒｅ  Ｆｏｎｔａｉｎｅ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量、オーブン温度、ゲル化のための時間、オーブン加熱後の発泡生成物の厚さ、膨張比並びにＰＶＣフォームの密度を表６に提供し、ここで、「ｐｃｒ」は、ＰＶＣ樹脂の重量部を意味する。
【０３４２】
2020527186.tif 000009
【０３４３】
2020527186.tif 000010
【０３４４】
実施例１２〜１３（本発明に従う）
２種の機能付与添加物＝ロジン酸；ＰＥＧ４００を使う
機能化重炭酸塩の２つの試料を、機能付与の２つの異なる方法（共粉砕、押出）を用いて、順次添加される２種の異なる機能付与添加物（ロジン酸、ＰＥＧ４００）を適用することによって調製した。先ず、重炭酸ナトリウム粒子を、それらを第１機能付与添加物としてのロジン酸と共粉砕することによって機能化し、次に、第１機能化粒子を、それらを第２機能付与化合物としてのＰＥＧ４００と押し出すことによって機能化して第２機能化粒子を形成した。これらの試料を、実施例１２Ａ（９重量％のロジン酸、１０重量％のＰＥＧ４００）及び実施例１３Ａ（８重量％のロジン酸、２０重量％のＰＥＧ４００）と特定する。
【０３４５】
実施例１２〜１３については、実施例８について記載されるのと同じＰＶＣプラスチゾル組成物の調製方法及びＰＶＣフォームの調製方法を用いた。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量、オーブン温度、ゲル化のための時間、オーブン加熱後の発泡生成物の厚さ、膨張比並びにＰＶＣフォームの密度を表７に提供し、ここで、「ｐｃｒ」は、ＰＶＣ樹脂の重量部を意味する。
【０３４６】
2020527186.tif 000011
【０３４７】
実施例１４（本発明に従わない）
機能付与添加物＝なし
市販の重炭酸ナトリウム（Ｓｏｌｖａｙ製のＳＢ／０３）を、ミルにかけて粒径を低減した。この試料を、実施例１４Ａ（機能付与添加物を使わない）と特定する。
【０３４８】
実施例１４については、ＰＶＣプラスチゾル組成物をＤｉｓｐｅｒｍａｔ装置で調製した。各々の実施例において、プラスチゾルの成分を高速ミキサーで分散させ、次に混合し、減圧下で脱気した。結果として生じた液体ＰＶＣペースト（プラスチゾル）を各場合に一片の紙（Ｃｌａｉｒｅ  Ｆｏｎｔａｉｎｅ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量、オーブン温度、ゲル化のための時間、オーブン加熱後の発泡生成物の厚さ、膨張比並びにＰＶＣフォームの密度を表８に提供し、ここで、「ｐｃｒ」は、ＰＶＣ樹脂の重量部を意味する。
【０３４９】
2020527186.tif 000012
【０３５０】
実施例１５
Ｄ５０、サイズスパン、ＴＧＡ及びＤＳＣ分析
熱重量分析（ＴＧＡ；３５〜２５０℃／１０℃／分）及び示差走査熱量測定法（ＤＳＣ）熱分析を、機能化微粒子重炭酸ナトリウム及び非機能化重炭酸ナトリウム（実施例  １４Ａ）のいくつかの試料に関して行った。結果を表９に提供する。これらの重炭酸ナトリウムのＤ５０（μｍ）及びサイズスパン、並びにこれらの重炭酸ナトリウムで得られた、ＰＶＣフォームの最低密度（ρ）及び最高膨張比（％）を、対応するオーブン温度でのそれらの対応するゲル化時間とともに表９に提供する。
【０３５１】
2020527186.tif 000013
【０３５２】
ＴＧＡ結果は、ＣＯ２放出開始温度及びＣＯ２放出最大温度が両方とも、添加物で機能化されなかった、ミルにかけられた市販の重炭酸ナトリウム製品ＳＯＬＶＡＹ  ＳＢ／０３（実施例  １４Ａ）と比べて、機能付与添加物を含む機能化重炭酸ナトリウム試料において上昇したことを示す。
【０３５３】
ＤＳＣ分析は、機能付与添加物を含む機能化重炭酸ナトリウム試料についてのピーク温度が、添加物で機能化されなかった、ミルにかけられた市販の重炭酸ナトリウム製品ＳＯＬＶＡＹ  ＳＢ／０３（実施例  １４Ａ）よりも高いことを示した。
【０３５４】
実施例１６〜１９（本発明に従う）
機能付与添加物＝ロジン酸誘導体（Ｒｅｓｉｇｒａｌ（登録商標）５２）
＋非晶質沈澱シリカ
機能化重炭酸ナトリウムの４つの試料を、重炭酸ナトリウム粒子を、ロジン酸誘導体（少なくとも５２重量％のジヒドロアビエチン酸を含むＤＲＴ製のＲｅｓｉｇｒａｌ  ５２）及び沈澱シリカ（Ｒｈｏｄｉａ製のＴｉｘｏｓｉｌ（登録商標）３８ＡＢ）と共粉砕すること（共ミリングすること）によって調製した。これらの試料を、実施例１６Ａ〜１９Ａ（９０重量％の重炭酸ナトリウム、９重量％のＲｅｓｉｇｒａｌ  ５２、１重量％のシリカ）と特定する。
【０３５５】
実施例１６〜１９については、ＰＶＣプラスチゾル組成物をＤｉｓｐｅｒｍａｔ装置で調製した。各々の実施例において、プラスチゾルの成分を高速ミキサーで分散させ、次に混合し、減圧下で脱気した。実施例８の、結果として生じた液体ＰＶＣペースト（プラスチゾル）を各場合に一片の紙（ＳＡＰＰＩ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量、オーブン温度、ゲル化のための時間、オーブン加熱後の発泡生成物の厚さ、膨張比並びにＰＶＣフォームの密度を表１０に提供し、ここで、「ｐｃｒ」は、ＰＶＣ樹脂の重量部を意味する。
【０３５６】
2020527186.tif 000014
【０３５７】
実施例２０（本発明に従う）
２種の機能付与添加物＝ロジン酸誘導体（ジヒドロアビエチン酸）＋クエン酸を使う
機能化重炭酸ナトリウムの１つの試料を、２種の異なる機能付与添加物：ロジン酸誘導体（少なくとも５２重量％のジヒドロアビエチン酸を含むＤＲＴ製のＲｅｓｉｇｒａｌ（登録商標）５２）及びクエン酸を適用することによって調製した。それらを重炭酸塩粒子に一緒に添加し、共ミリングして機能化粒子を形成した。この試料を、実施例２０Ａ（１０重量％のＲｅｓｉｇｒａｌ（登録商標）５２、２０重量％のクエン酸）と特定する。
【０３５８】
実施例２０については、実施例８ついて記載されるのと同じＰＶＣプラスチゾル組成物の調製方法及びＰＶＣフォームの調製方法を用いた。膨張比は、それが９０又は１２０秒間の２００又は２１０℃でのＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。各々のプラスチゾル中の具体的な成分及び量並びにこの実施例２０Ａについて得られた最良膨張比を表１１に提供し、ここで、「ｐｃｒ」は、ＰＶＣ樹脂の重量部を意味する。
【０３５９】
2020527186.tif 000015
【０３６０】
実施例２１（本発明に従う）
ＡＤＣＡとロジン酸誘導体（ジヒドロアビエチン酸）＋シリカを含む機能化重炭酸塩とのブレンド物
実施例２１については、ＰＶＣプラスチゾル組成物を、２種の発泡剤：機能化重炭酸塩（実施例  １９Ａ）対Ｌａｎｘｅｓｓ製のＧｅｎｉｔｒｏｎ（登録商標）ＳＣＥ（７０％のＡＤＣＡ＋３０％の分解開始剤）について重量比８０：２０での実施例１９Ａの機能化重炭酸ナトリウム及びＡＤＣＡを使用してＤｉｓｐｅｒｍａｔ装置で調製した。機能化重炭酸塩実施例１９Ａを、重炭酸ナトリウム粒子をロジン酸誘導体（少なくとも５２重量％のジヒドロアビエチン酸を含むＤＲＴ製のＲｅｓｉｇｒａｌ  ５２）及び沈澱シリカ（Ｒｈｏｄｉａ製のＴｉｘｏｓｉｌ（登録商標）３８ＡＢ）と共粉砕すること（共ミリングすること）によって製造して２２ミクロンのＤ９０を持った及び９０重量％の重炭酸ナトリウム、９重量％のＲｅｓｉｇｒａｌ  ５２、１重量％のシリカを含有する機能化重炭酸塩を得た。
【０３６１】
この実施例２１において、プラスチゾル（２種の発泡剤を含む）の成分を高速ミキサーで分散させ、次に混合し、減圧下で脱気した。実施例２１の、結果として生じた液体ＰＶＣペースト（プラスチゾル）を一片の紙（ＳＡＰＰＩ）上に約０．７５ｍｍの厚さでスプレッドコートし、９０又は１２０秒間２００又は２１０℃にセットされたＴｈｅｒｍｏｓｏｌ  Ｗｅｒｎｅｒ  Ｍａｔｈｉｓオーブン中で加熱した。膨張比は、それがＷｅｒｎｅｒ  Ｍａｔｈｉｓオーブン加熱を通過する前のスプレッドコーテッド層の初期厚さ（ここでは約０．７５ｍｍ）で割ったＷｅｒｎｅｒ  Ｍａｔｈｉｓオーブン加熱後の発泡生成物の厚さの比として計算した。
【０３６２】
実施例２１Ｃ（対照−本発明に従わない）については、ＰＶＣプラスチゾル組成物を、ＡＤＣＡのみを使用してＤｉｓｐｅｒｍａｔ装置で調製し、一片の紙（ＳＡＰＰＩ）上に約０．７５ｍｍの厚さでスプレッドコートし、１２０秒間２００℃にセットされたＴｈｅｒｍｏｓｏｌ  Ｗｅｒｎｅｒ  Ｍａｔｈｉｓオーブン中で加熱した。
【０３６３】
各々のプラスチゾル中の具体的な成分及び量、オーブン温度、ゲル化のための時間、オーブン加熱後の発泡生成物の厚さ、並びに膨張比を表１２に提供し、ここで、「ｐｃｒ」は、ＰＶＣ樹脂の重量部を意味する。
【０３６４】
この実施例２１は、大部分のＡＤＣＡを機能化重炭酸塩によってＰＶＣプラスチゾル調合物中で置換することができ、同じ調合物中に専らＡＤＣＡ＋分解開始剤を使用する場合（対照実施例２１Ｃを参照されたい）と同様の特性、例えば密度などを持った発泡ＰＶＣを生成することを例示する。実施例  ２１調合物に使用されたＡＤＣＡの実際の量は、対照実施例  ２１Ｃでの２／３未満であった。
【０３６５】
2020527186.tif 000016
【０３６６】
本明細書に引用される全ての特許出願、及び刊行物の開示は、それらが本明細書で記載されるものを補完する例示的、手順的な又は他の詳細を提供する程度まで、参照により本明細書によって援用される。
【０３６７】
参照により本明細書に援用される特許、特許出願、及び刊行物のいずれかの開示が、用語を不明確にさせ得る程度まで本明細書と矛盾する場合は、本明細書が優先されるものとする。
【０３６８】
出願において、ある要素若しくは構成要素が、列挙された要素若しくは構成要素のリスト中に含まれる及び／又はリストから選択されると記されている場合、本明細書で明示的に企画される関連実施形態の中で、その要素若しくは構成要素は同様に、個別の列挙された要素若しくは構成要素のいずれか１つであることができるか、又は明示的にリストアップされた要素若しくは構成要素のいずれか２つ以上からなる群からも選択できることが理解されるべきである。要素若しくは構成要素のリストに列挙されたいかなる要素若しくは構成要素も、そのようなリストから省かれ得る。さらに、本明細書中に記載されるプロセス又は方法の要素、実施形態、及び／又は特徴は、本明細書において明示的であるか暗示的であるかに関わらず、本教示の範囲及び開示から逸脱することなく様々なやり方で組み合わせることができることが理解されるべきである。
【０３６９】
したがって、保護の範囲は、上に説明された記載によって限定されないが、以下の特許請求の範囲によってのみ限定され、その範囲は、特許請求の範囲の対象の全ての同等物を含む。各々の及びあらゆる特許請求の範囲は、本発明の実施形態として本明細書に組み込まれる。したがって、特許請求の範囲は、さらなる説明であり、且つ、本発明の好ましい実施形態への追加である。
【０３７０】
本発明の好ましい実施形態が示され、且つ、記載されてきたが、それらの変更は、本発明の趣旨又は教示から逸脱することなく当業者によって行われ得る。本明細書に記載される実施形態は、単なる例示であり、限定的ではない。システム及び方法の多くの変形及び変更は、可能であり、本発明の範囲内である。
【国際調査報告】
2020527186.tif 000017
2020527186.tif 000018
2020527186.tif 000019